Neuer Mediendirektor: Ex-Red-Bull-Sprecher soll Löwen auf Kurs bringen - TSV 1860 München - Abendzeitung München\nEx-Red-Bull-Sprecher soll Löwen auf Kurs bringen\nNeuer Mediendirektor\tEx-Red-Bull-Sprecher soll Löwen auf Kurs bringen\nMarc Merten, 02.02.2015 - 14:13 Uhr\nJörg Seewald (re.) ist nicht mehr Mediendirektor des TSV 1860. Foto: Rauchensteiner\nDer TSV 1860 hat sich von Mediendirektor Jörg Seewald getrennt und bereits einen Nachfolger gefunden. Sein Name: Thomas Blazek.\nMünchen - Die AZ hatte noch am Montagmorgen von der Entlassung Seewalds berichtet. Da kam am Nachmittag die Bestätigung: Seewald wolle nach nur drei Monaten als Mediendirektor des TSV wieder selbständig journalistisch arbeiten. "Ich hatte drei unglaublich spannende Monate mit den Löwen. Jetzt nutze ich den Ablauf der Transferperiode, um in mein altes Leben zu wechseln", ließ der 52-Jährige wissen.\nSein Nachfolger steht auch schon parat. Es ist Thomas Blazek, ehemaliger Intimus und Vertrauer von Red-Bull-Macher Didi Mateschitz. Der 57-Jährige war sieben Jahre lang Mediendirektor bei Red Bull Salzburg. Er wird noch diese Woche seine Arbeit bei den Löwen aufnehmen.\nInteressantes Detail: Blazek hat auch schon als PR-Berater eines Bundesliga-Trainers gearbeitet. Der Medienprofi verhalt Peter Stöger vom 1. FC Köln zu einem professionellen Auftritt in den Sozialen Netzwerken. Auch dadurch war der Kölner Trainer sehr schnell zum Publikumsliebling in der Domstadt aufgestiegen.


Nijmegen – Travel-See-Xperience\nVeröffentlicht am 12. August 2018 26. Dezember 2021 von Ulrike\nNijmegen – von den Deutschen oft Nimwegen genannt – ist eine Stadt in den Niederlanden. Um genau zu sein ist es eine Hansestadt, die in der Provinz Gelderland unweit der deutschen Grenze liegt. Nijmegen wurde im Jahr 1402 zur Hansestadt.\nDie Anreise nach Nijmwegen war einfach und wir haben direkt einen Parkplatz in der Nähe der Altstadt gefunden (P2 Oude Stad). Von diesem war die Altstadt fußläufig schnell zu erreichen. Für den ganzen Tag haben wir hier € 7,– gezahlt. Wissen muss man bei diesem Parkplatz allerdings, dass die Parkgebühr nur mit Kreditkarte gezahlt werden kann, Bargeld nimmt der Automat nicht an. Die Parkdauer muss in diesem Fall manuell eingegeben werden. Das setzt natürlich voraus, dass man weiß, wie lange man bleiben möchte. Der Betrag wird sodann von der Kreditkarte abgezogen. Nachdem wir das erledigt hatten, ging unsere „Reise“ zur Altstadt los.\nAuf dem Weg zur Altstadt im Hintergrund der Kirchturm der Stevenskerk\nDurch die Fußgängerzone kamen wir zur Stevenskerk. Die Stevenskerk wurde im 13. Jahrhundert erbaut. Der Weihbischof von Köln, Albertus Magnus, hat sie 1273 geweiht. Es sind im Turm der Kirche und im Mittelschiff noch Reste der romanisch-gothischen Kirche vorhanden.\nIm Rahmen des Neubaus der Kirche entstanden der Chor und die Kapellen. Der Neubau begann im 15. Jahrhundert. Die Kirche wurde durch ein Querschiff vergrößert. Der Bau der Kirche wurde nicht vervollständigt. Heute wird sie für viele „Events“ genutzt.\nKönigsorgel mit Kronleuchter\nImposant und sehenswert sind die Kronleuchter sowie die Orgel. Die Königsorgel zusammen mit den Kronleuchtern machen das Innere der Kirche aus. Ludwig König, ein Orgelbauer aus Köln, hat die Königsorgel in der Stevenskerk in Nijmegen gebaut. Dies geschah in den Jahren 1774 bis 1776. In der Stevenskerk sind insgesamt vier Orgeln zu finden. Neben der Hauptorgel, der Königsorgel, sind dies die Ardennenorgel, die Clerinxorgel und die Assendelftorgel.\nHinter der Stevenskerk finden wir die Latijse School. Eine Lateinschule aus dem Jahr 1545. Entworfen wurden die Baupläne von Herman Männer Grave. Ein Gebäude im Stil der Frührenaissance. An der Fassade sind die 12 Apostel zu sehen. Auf dem unter den Aposteln verlaufenden Stein finden sich in lateinischer Sprache die zehn Gebote. Später wurde die Lateinschule als Musikschule genutzt.\nLateinschule mit den 12 Aposteln und den zehn Geboten\nVon der Stevenskerk aus sind wir weiter durch die Altstadt gezogen. Auf dem Grote Markt finden sich neben dem Wochenmarkt viele Restaurants, die in alten Häusern beherbergt sind. Wir haben uns für das alte Brauhaus De Waagh entschieden. Das Brauhaus „Waaggebouw“ schließt den Platz ab.\nVon unserem Tisch aus sehen wir die Skulptur „Mariken van Nieumeghen„. Diese steht unmittelbar vor dem Kerkboog. Der Kerkboog ist die Verbindung zwischen Stevenskerk und Grote Mark.\nNach dem Stadtrundgang haben wir noch eine Stippvisite in den Kronenburgerpark gemacht. Mitten in der Stadt so viel Grünfläche, einfach toll. Der Park lädt zum Verweilen ein und das Erlebte noch einmal Revue passieren zu lassen. Der Kronenburgerpark soll der bekannteste Park in der Umgebung von Nijmegen sein.\nBevor es wieder zum Parkplatz zurückgeht, machen wir noch einen kleinen Abstecher an den Fluss Waal.\nNijmwegen und seine Sehenswürdigkeiten im Dunkeln findet ihr auf dem Blog Bambooblog.de.\nKategorienStädtetour, Tagestour SchlagwörterAltstadt, Ardennenorgel, Assendelftorgel, Brauhaus, Clerixorgel, Europa, Fluss Waal, Fußgängerzone, Gelderland, Grote Markt, Hansestadt, Königsorgel, Kerkboog, Kronenburger Park, Kronleuchter, Mariken von Nieumeghen, Netherlands, Niederlande, Nijmegen, Nimwegen, Oude Stad, Stadtbesichtigung, Städtetour, Stevenskerk, Waaggebouw, Waal\n13. August 2018 um 19:52\nIch bin überrascht von der Schönheit der Stadt Nimwegen.\nEs ist garnicht so weit zu fahren, kurz über die Grenze\nund man kann die Stadt mit den Schönheiten\nVorheriger BeitragVorherige Maria Laach\nNächster BeitragWeiter Leuven (Löwen) – eine Stadt in Belgien


Nach dem sommerlichen Wetter kehrt erstmal der Frühling auf Mallorca zurück - Mallorca Zeitung\nNach dem sommerlichen Wetter kehrt erstmal der Frühling auf Mallorca zurück\nIn den kommenden Tagen wird es wieder kühler und die Sonne gönnt sich Pausen\nIn den kommenden Tagen wird es diesig. Foto: MZ Livecam\nIn den kommenden Tagen wird es diesig.\nHach, wie schön das war! Zum ersten Mal seit Wochen durften die Menschen auf Mallorca vor die Tür und dazu schien die Sonne bei sommerlichen Temperaturen. Noch einmal kämpft die Insel mit der 30-Grad-Marke, danach starten die Temperaturen einen Abwärtstrend.\nAm Donnerstag (7.5.) gibt es größtenteils Sonne. Hin und wieder ziehen ein paar Wolken vorbei. Der Süden um Palma de Mallorca hat die besten Chancen, 30 Grad zu erreichen. Es wird knapp, denn der spanische Wetterdienst Aemet sagt 29 Grad vorher. Auf der restlichen Insel wird es bis zu fünf Grad kühler.\nDie Nacht bleibt weiter mild. Unter 15 Grad sinken die Temperaturen nicht.\nSchon am Freitag wird es bewölkt und diesig. Das liegt am Saharastaub, der in der Luft unterwegs ist. Die Höchsttemperaturen liegen dann nur noch bei 27 Grad, nachts ist die Lage unverändert.\nAm Wochenende gibt es einen Sonne-Wolken-Mix. Am Samstag mehr Sonne, am Sonntag mehr Wolken - dann auch mit steigender Regenwahrscheinlichkeit. Die Höchsttemperaturen sinken auf 23 Grad. /rp


Raiffeisenbank eG Baunatal Festgeld\nLegen Sie Ihr Geld als Festgeld an. Beim Sparbrief Ihrer Raiffeisenbank eG Baunatal bestimmen Sie ganz individuell, wie viel Geld Sie über welchen Zeitraum anlegen möchten. Wir garantieren Ihnen einen festen Zinssatz. Genau das Richtige, wenn Sie eine sichere Anlagevariante ohne Kursrisiko suchen.\nDie Zinsgutschrift erfolgt am Ende des Anlagezeitraumes. Legen Sie Ihr Geld länger als ein Jahr an, erfolgt die Zinsgutschrift immer nach Ablauf eines Anlagejahres. Die Zinsen können Ihrem Referenzkonto gutgeschrieben werden oder auf Ihrem Sparbrief angesammelt werden. Über die Zinsen können Sie nach Ablauf des Anlagezeitraums verfügen.


Neue Besen kehren gut oder im Läuferjargon: Neue Schuhe laufen gut! | jogmap\nNeue Besen kehren gut oder im Läuferjargon: Neue Schuhe laufen gut!\nVerfasst von maecks am 10 Juli, 2009 - 11:01.\nNachdem neulich mein Laufschuhalarm angeschlagen und mir entsprechende Mails bezüglich meiner beiden Lieblingsschuhpaare zugestellt hatte, dass die definierten 1200 km überschritten seien, war also wieder einmal Kontaktaufnahme mit dem Laufschuhdealer meines Vertrauens angesagt.\nNachdem die empfohlenen Schuhe in meiner Größe nicht verfügbar waren, zog es sich ein bisschen dahin, bis ich seit gestern endlich zwei neue Paare mein Eigen nennen darf.\nHeute dann der Testlauf mit dem Saucony Grid Tangent 3, dem erste Saucony in meiner Laufschuhgeschichte. Und was soll ich sagen: Wieder einmal Gesucht und Gefunden! Ich habe mich gleich auf die 18km-Runde gewagt und es nicht bereut. Der Schuh sitzt wie ein Patschen und hat es seinem Konkurrenten, dem ebenfalls neu erstandenen Mizuno Wave Elixir 4 sehr schwer gemacht, im Kampf um die Gunst meines Laufschuhherzens!\nAllerdings hat der Mizuno bei mir schon einen großen Stein im Brett, handelt es sich bei diesem Modell doch schon um die 4. Generation in meinem Besitz. Zuletzt hat mich das Vorgängermodell sogar in Lichtgeschwindigkeit quer durch das Sonnensystem getragen.\nAls ich dann heute die neuen Schuhe hier eingetragen habe, bin ich angesichts der Tachostände 1711 und 1540 km auf den alten Reifen doch ziemlich erschrocken. So "neulich" kann der Laufschuhalarm dann doch nicht gewesen sein.\nSchu(h)ftende Grüße, maecks\nVerfasst von jens-hvl am 10 Juli, 2009 - 12:24.\n...mein zuletzt käuflich erworbenes Paar Laufschuhe waren ebenfalls von Saucony. Waren auch meine ersten von Saucony und ich bin absolut positiv überrascht worden. Da kann man also auch künftig mal genauer schauen und muss nicht immer auf die "altbewährten" Marken zurückgreifen.\nWünsche Dir noch viel Spaß und noch viel mehr Laufkilometer mit Deinen Neuerwerbungen.\nIch brauche bei meinem Wiedereinstieg auch dringend...\nVerfasst von rhinfo am 10 Juli, 2009 - 12:50.\n... zwei neue Paar Laufschuhe. Bislang war (und bin es immer noch) ein absoluter Asics-Fan. Als zweites Paar hatte ich entweder an Adidas oder Nike gedacht, aber nachdem Du nun so von Saucony geschwärmt hast, und ich auch von anderen eher Positives gehört habe, werde ich wohl auch mal versuchen, preisgünstig an ein neues Paar zu kommen. Danke für den Tipp, maecks...\nVerfasst von Inumi am 10 Juli, 2009 - 13:59.\n1711 km? Du machst mich heute froh, maecks. Dann brauche ich mich ja noch lange nicht von meinen Brooks trennen. Da kann ich ja noch fast 1000km mit laufen. Freude!!\nSchön, wenn die neuen Treter auf Anhieb gut passen. Ich habe jetzt zweimal daneben gegriffen und scheue mich ein bisschen zum Laufschuhladen zu gehen.\nVerfasst von maecks am 10 Juli, 2009 - 15:16.\nWarum ich wohl auf diesen Kommentar schon gewartet habe! Das war natürlich eine Steilvorlage und wurde von dir schnörkellos verwandelt ;-)\nVerfasst von strider am 10 Juli, 2009 - 15:48.\nDie gleichen Schuhe habe ich auch! Und laufe sie sehr sehr gerne, zuletzt heute morgen; willkommen im Club!\nVerfasst von WWConny am 10 Juli, 2009 - 16:31.\nund wenn Du dann nicht innerhalb kürzester Zeit zufrieden bist: umtauschen!!!\nVerfasst von marcuskrueger am 10 Juli, 2009 - 16:45.\nBrooks halten für mich (leicht übergewicht) immer 1300-1500 km. Nur Wettkampf wird jenseits der 800er-Grenze nicht gelaufen.\nbei mir schon Vorfreude\nVerfasst von marcuskrueger am 10 Juli, 2009 - 16:51.\nwieder ein schöner Beweis, dass ein guter schuh nicht eingelaufen werden muss. Möget ihr zusammen schöne Lauferlebnisse haben.\nIch darf nächste Woche! Ich bin bei schuhen komplett treulos. Mein Schuhverkäufer ist ein großer Freund von Blindtests. Anziehen, Laufen und eigene Meinung bilden. Dann gibt er noch seine Beobachtungen dazu und fertig ist die Kaufberatung. Modellnamen und Hersteller sind da unwichtig. Als einzigen Hinweis weiß er, welche Modelle ich in der Vergangenheit lief.\nhabe mich 2 männlichen Buddies nächste Woche zum Schuhkauf verabredet.\nEat this, Gender Stereotyp!\nEs war ja nicht der\nVerfasst von Hannoveraner am 10 Juli, 2009 - 16:57.\nEs war ja nicht der schnellste Boxenstopp, aber immerhin hat er geklappt und du hast jetzt neue Schuhe. Bei deiner Laufleistung kann der Alarm ja erst letzte Woche gewesen sein :-) Aber 1700km!!! Da red 'ma net drüber.\nVerfasst von maecks am 10 Juli, 2009 - 17:06.\nIch gehe ohne Info hin und probier auch einfach an, was mir von meinem Laufschuhfachverkäufer hingestellt wird - kurzer Test mit Videomitschnitt auf dem Laufband - und meistens passt es! Wenn mich allerdings der alte Schuh sehr begeistert hat, muss ich dann doch das Nachfolgemodell zumindest probieren...\n1700 km sind doch gar nix.... *grins*\nVerfasst von rhinfo am 10 Juli, 2009 - 18:08.\npah, wat sind schon 1700 km? Schau mal hier . Zugegeben, kein Tipp für Anfänger, wie ich schon damals im Titel schrieb... *lach*\nDann wünsch ich viele Erfolge mit den neuen Schuhen


Win 8 von 32bit auf 64bit Registrieren Hilfe Angemeldet bleiben? Forum News Tipps Neue Frage stellen Was ist neu? Erweiterte Suche Windows 10 ist da! News, Tipps und Diskussionen im www.win-10-forum.de Forum Windows 8 / 8.1 Windows 8 Installation & Upgrade Win 8 von 32bit auf 64bit Win 8 von 32bit auf 64bitDiskutiere Win 8 von 32bit auf 64bit im Windows 8 Installation & Upgrade Forum im Bereich Windows 8 / 8.1; Hallo zusammen, Ich habe jetzt Win 8 Pro 32 bit installiert bei 2 GB speicher. Nun w�rde ich den Arbeitsspeicher aufr�sten auf 4 GB . ... + Antworten + Neues Thema erstellen Ergebnis 1 bis 4 von 4\n18.01.2013, 12:58 #1 Zylazeel Version Windows 8 Pro 32 bit System 3,0Ghz intel ,2GB, Asus HD 5450 Win 8 von 32bit auf 64bit\nHallo zusammen, Ich habe jetzt Win 8 Pro 32 bit installiert bei 2 GB speicher.\nNun w�rde ich den Arbeitsspeicher aufr�sten auf 4 GB .\nMuss ich jetzt meine Win 8 Pro version auch auf 64 bit umstellen ? Und kann man einfach die Version dr�berinstallieren so das alle Programme noch so bleiben oder muss ich eine neuinstallation durchf�hren ?\n18.01.2013, 13:37 #2 Mediamann Win 8 von 32bit auf 64bit\nDar�ber Installieren kannst du nicht. Eine 64bit Version muss neu\ninstalliet werden. Wenn du 64bit verwenden m�chtest, w�rde ich\nauf 8GB Arbeitsspeicher aufr�sten.\n18.01.2013, 14:57 #3 Zylazeel Threadstarter\nVersion Windows 8 Pro 32 bit System 3,0Ghz intel ,2GB, Asus HD 5450 Win 8 von 32bit auf 64bit\nJa gut die option hatte ich auch schon �berlegt.... ist denn 64bit wirklich so besser als 32 bit ? Hab da doch nicht so viel ahnung von.\n18.01.2013, 15:59 #4 raptor49 Version Win 10/ 64 u 32, Lubuntu 14.04 / 32 System AMD X2, 4GB RAM, Acer Travel Mate und andere Win 8 von 32bit auf 64bit\nZitat von Zylazeel ist denn 64bit wirklich so besser als 32 bit ? Hab da doch nicht so viel ahnung von. Gegenfrage, was f�hrt schneller, das Motorrad mit 32 oder mit 64 PS? Die 64er Variante ist sicherlich besser, nur solltest du pr�fen, ob es f�r deine Hardware, Drucker, Scanner etc auch 64er Treiber gibt.\n+ Antworten + Neues Thema erstellen Win 8 von 32bit auf 64bit teilen\n« Samsung Laptop Serie 3 bootet nicht von DVD oder USB\nGr��e der Partition? » Windows 10 ist da! News, Tipps und Diskussionen im www.win-10-forum.de Forum Windows 8 / 8.1 Windows 8 Installation & Upgrade Win 8 von 32bit auf 64bit �hnliche Themen zu Win 8 von 32bit auf 64bit Windows geupdatet von win 7 64bit auf win 8 ( 29,95 � ) Windows geupdatet von win 7 64bit auf win 8 ( 29,95 � ): Eins vorweg, ich bin begeistert - nun aber zu 2 kleineren problemen problem 1 windows. odl l�sst sich nicht l�schen - also hab ich es umbenannt...\nBesucher kamen durch folgende Suchbegriffe auf diese Seite windows 8 32 bit auf 64 bit umstellen, windows 8 auf 32 bit umstellen, windows 8 umstellen auf 64 bit, win 8 pro ram tunen, win 8pro 32bit umstellen auf 64bit, muss ich windows 8 32bit oder 64bit installieren, windows 8 32 bit auf 64 bit �ndern, windows 8 upgrade 32bit auf 64bit, win 8 64 bit speicher, windows 8 32 auf 64 umstellen, windows 8 pro 32 bit installiert windows 8 pro 64 bit dr�ber installieren, windows 8 32 bit installation �ndern auf 64 bit, umstellung 32 bit auf 64 bit bei windows8, windows 8 umstellung 64, windows 8 32-bit umstell, windows8 32bit auf 64bit, update win 8pro 32bit auf 64bit nachr�sten, windwos 8 32bit �ndern auf 64bit, windows 8 von 32bit auf 64bit �ndern, windows 8 32 bit 4gb ram support, win8 32 bit ram mod, windows 8 umstellung von 32 bit auf 64 bit, win8 32 bit arbeitsspeicher, w8 auf 64 bit umstellen, win 8 auf 64 umstellen Jetzt registrieren! Neues aus der Redaktion Windows 10: Upgrade im ersten Jahr kostenlos Windows 10: Angebliche Smartphone-Version auf Screenshots zu sehen Windows- und Windows Phone-Store erreichen zusammen �ber 500.000 Apps Windows 10: Neues Betriebssystem vorgestellt - Startmen� wieder enthalten [Update] Windows 9-Event soll am 30. September stattfinden - Einladungen werden bereits verschickt Windows 9 alias Threshold: Technical Preview m�chte viel Feedback der Nutzer haben Windows 9: Startscreen soll bei Computern komplett wegfallen - Tablets vermutlich ohne Desktop Windows 8.1 Update 2: Microsoft dementiert, Verbesserungs-Update soll es dennoch geben Windows 8.1 Update 2: Rollout wom�glich schon am kommenden Dienstag zum Patch-Day Microsoft Surface: Neues Tablet f�r Herbst geplant - Display soll 10,6 Zoll gro� sein Neue Anleitungen Windows 10 Technical Preview: Das sollte bei Installation und Nutzung der Vorab-Version beachtet werden Windows 8.1 Netzwerkprofil von privat nach �ffentlich umschalten, so gehts Windows 8.1: �berdimensionale Benachrichtigungs-Sticker deaktivieren Windows 8.1 - Anzahl der Kachelreihen erh�hen Windows 8.1 Mail App ohne Microsoft-Konto nutzen Windows 8.1 Sperrbildschirm individualisieren Windows 8.1 Datentr�ger-Konsistenzpr�fung-chkdsk deaktivieren Windows 8.1 - ISO-Download mit Hilfe von Windows 8 Produkt Key installieren Windows 8.1 Clean Install durch generischen Produktkey Windows 8 - Anzahl der Kachelreihen ver�ndern Neue Forenthemen Windows 8.1 f�hrt nicht hoch - Minutenlanger Start dann Black Screen Windows 8.1 f�hrt nicht hoch - Minutenlanger Start dann Black Screen WLAN funktioniert nicht Wiederherstellungspunkte werden ungewollt gel�scht? Task Symbole , Bildsymbole werden nicht mehr angezeigt Task Symbole , Bildsymbole werden nicht mehr angezeigt Beste DSL Verbindung Anmeldung unter Windows 8 nicht mehr m�glich?! Dateien wiederherstellung Wenn Mutti das Systemupdate abbricht... Win8.1 startet nicht mehr -- Desktop---- Desktop dynamic -- Mobil Windows 8 Bereiche Windows 8 News Windows 8 Allgemeines Windows 8 Installation & Upgrade Windows 8 Updates & Patches Windows 8 Treiber & Hardware Windows 8 Netzwerk & Internet Windows 8 Software Windows 8 Sicherheit Windows 8 Multimedia Weitere Bereiche Windows 8 Tweaks & Tuning Windows 8 Customizing Windows 8 Spiele Windows 8 FAQ Windows 8 Tipps und Tricks Windows 8 Tablet-PCs Windows 8 Smartphones Windows 10 Forum Beliebte Ger�te Microsoft Surface Forum Samsung Ativ Tab Forum Asus Vivo Tab Forum Acer Iconia W510 Forum Nokia Lumia 920 Forum Nokia Lumia 820 Forum Internes Windows 8 Forum Alle Zeitangaben in WEZ +1. Es ist jetzt 15:04 Uhr. Du betrachtest gerade Win 8 von 32bit auf 64bit


Einladung zur DVMD-Mitgliederversammlung 2011\nEinladung zur 42. Mitgliederversammlung des DVMD e.V.\ndas neue Jahr ist bereits wieder 15 Tage alt und schon hat sich viel getan – zumindest wenn man das Wetter betrachtet. Gab es seit langem mal wieder weiße Weihnachten und konnten wir Silvester im Schnee feiern, so sieht es jetzt schon fast wieder frühlingshaft aus und vielerorts kämpfen die Menschen mit dem Hochwasser. Ich hoffe, Sie konnten den Schnee und die Feiertage genießen und müssen sich aktuell keine Sorgen wegen des Wassers machen.\nMit dem 31.12. gingen die ersten 10 Jahre des neuen Jahrtausends zu Ende. Zeit, etwas zurückzublicken: Es sind nämlich die 10 Jahre, die der DVMD jetzt bereits eine Geschäftsstelle hat. Seit der Gründung der Geschäftsstelle ist unsere Geschäftsführerin Sabine Kapsammer Ihre zentrale Anlaufstelle für alle DVMD-Belange. Sie hilft Ihnen bei Fragen, Problemen oder Wünschen stets freundlich, kompetent und mit viel Engagement weiter. In diesen 10 Jahren ist sie ein fester und wichtiger Teil der Verbandarbeit geworden und gewährleistet über all die Jahre die Kontinuität in der täglichen Verbandsarbeit.\nIm Februar 2011 steht die 11. DVMD-Fachtagung in Hannover an, für die die Vorbereitungen schon fast in den Endspurt gehen. Es wurde ein attraktives breitgefächertes Programm zusammengestellt, das Sie unter www.dvmd-tagung.de finden. Neben 2 Tagen mit Vorträgen zu allen Bereichen der Medizinischen Dokumentation, finden Sie zahlreiche Workshops, die zur Teilnahme einladen. Nutzen Sie die Tagungsteilnahme, um sich über aktuelle Entwicklungen im Feld der Medizinischen Dokumentation zu informieren und diese mit den zahlreichen Tagungsteilnehmern zu diskutieren. Die Tagung ist die beste Gelegenheit, neue Kollegen kennen zu lernen, Kontakte zu knüpfen oder auch alte Bekannte wieder zu treffen. Und sie ist auch die Gelegenheit, aktiv an der Verbandsarbeit teilzuhaben, etwa durch die Teilnahme an der Mitgliederversammlung. Von daher kann ich nur dazu aufrufen, diese Gelegenheit auch wirklich zu nutzen.\nIch hoffe, wir sehen uns in Hannover und wünsche Ihnen im Namen des Vorstandes alles Gute für das Jahr 2011.\nEinladung zur 42. Mitgliederversammlung des DVMD e.V. im Rahmen der DVMD-Fachtagung in Hannover\n17.15 - 18.20 Uhr\nFH- Hannover, Fak. III – Medien, Information + Design,\n2 Verabschiedung der Tagesordnung\n3 Verabschiedung des Protokolls der 40. und 41. Mitgliederversammlung\n4 Tätigkeitsbericht des Vorstands September 2010 bis Februar 2011\n5.1 Finanzbericht 2010\n5.2 Berichte der Kassenprüfer von 2007, 2008 und 2009\n5.4 Wahl der Kassenprüfer für das Jahr 2010\n6 Antrag auf Neufassung der DVMD-Satzung*\n7 Antrag auf Erhöhung des Fördermitgliedschaftsbeitrags\n8 Anträge von Mitgliedern\n9 Ergebnis der Vorstandswahl 2011\nBitte beachten Sie: Anträge von Mitgliedern müssen bis 1. Februar 2011 beim Vorstand eingegangen sein.\nWir hoffen, Sie zur Mitgliederversammlung begrüßen zu dürfen.\n* Siehe Entwurf unter www.dvmd.de im Internen Bereich. Sollten Sie Ihre Zugangsdaten vergessen haben, bitte einfach E-Mail an dvmd@dvmd.de.


Trauring Designer - GOLDdirekt\nSie haben auf dieser Seite die Möglichkeit, ihre Trau(m)ringe nach ihren individuellen Vorstellungen zu gestalten. Nutzen Sie hierfür den oben integrierten Breuning Trauringdesigner. Profil, Maße, Material, Steinbesatz und Gravur eingeben. Anschließend die persönliche Trauring-ID speichern und über das nachfolgende Kontaktformular an uns senden. Sie können Ihre Auswahl auch ausdrucken und anschließend mit Ihrem Ausdruck zu uns kommen.


Klagen und Prozesse: Chef sein kann teuer werden | tagesschau.de\nKlagen und Prozesse Chef sein kann teuer werden\nStand: 15.12.2021 12:34 Uhr\nViele träumen von der großen Karriere - doch an der Spitze von Unternehmen weht oft ein rauher Wind. Immer häufiger sehe sich Führungspersonal mit Klagen und Prozessen konfrontiert, warnt die Allianz-Tochter AGCS.\nChefposten versprechen Einfluss, Ansehen, Gestaltungsmöglichkeiten und ein hohes Gehalt, doch die Risiken für solche Tätigkeiten nehmen nach einer Untersuchung der Allianz Global Corporate & Specialty (AGCS) zu.\n"Interessengruppen prüfen immer kritischer, was Unternehmen und ihr Management tun und wofür sie stehen - und dies führt oft zu Klagen und Prozessen", erläutert Shanil Williams von AGCS. Der Industrieversicherer ist eine Tochter des Münchanner Versicherungsriesen Allianz; Williams' Sparte bietet Versicherungslösungen an, mit denen Unternehmen und Manager vor Vermögensschäden geschützt werden sollen. In der Branche werden solche Produkte auch "D&O"-Versicherung genannt. "D&O" steht für "Directors and Officers".\nInsolvenzen Hauptursache für Klagen\nGroße Risiken drohen insbesondere dann, wenn Klagen wegen einer fehlerhaften Unternehmensführung erhoben werden. Laut dem Versicherer nimmt die Zahl der Haftungs- und Schadenersatzklagen zu. Traditionell seien Insolvenzen eine der Hauptursachen für D&O-Ansprüche, da die Insolvenzverwalter versuchten, die Verluste zu kompensieren, erläutert Stephan Geis von AGCS. "Es gibt viele Möglichkeiten, wie Aktionäre oder andere Interessengruppen nach einer Insolvenz gegen Geschäftsführer vorgehen können. Beispielsweise könnten Kläger behaupten, dass Führungskräfte ihr Unternehmen nicht angemessen auf eine Pandemie oder auf längere Zeiträume mit geringeren Einnahmen vorbereitet hätten."\nDas Geschäft mit den D&O-Versicherungen gilt daher als schwierig; manche Versicherer haben sich wegen der hohen Risiken bereits aus dem Markt zurückgezogen oder ihre Deckungssummen reduziert. Die Allianz will aber weiter solche Produkte anbieten.\nUnternehmen und Behörden in Deutschland sind wegen einer Warnung vor Hackerangriffen in Alarmbereitschaft.\nAuch die von der Pandemie getriebene Beschleunigung der Digitalisierung bedeutet für Unternehmen erhöhte Risiken im Bereich der Cybersicherheit. "IT-Systemausfälle oder Cyberangriffe könnten kostspielige Betriebsunterbrechungen und Mehrkosten verursachen", sagte Geis. Für die Manager eines von Hackern erfolgreich angegriffenen Unternehmens können demnach Regressforderungen von Kunden sehr risikoreich sein, dazu Kosten für Rechtsberatung, Umsatzrückgänge und Geldbußen.\nInsbesondere in den USA steigt nach Einschätzung der AGCS die Neigung, ausländische Unternehmen zu verklagen. "Die finanziellen Hürden für eine Klage in den USA sind deutlich niedriger als in vielen anderen Ländern, und die US-Gerichte und Jurys gelten traditionell als klägerfreundlich", berichtete die Versicherung. Eine Entwicklung, von der beispielsweise der Leverkusener Pharma- und Chemiekonzern Bayer seit Jahren betroffen ist.\nGefahren durch SPACs\nEbenfalls aus den USA stammt ein Trend, mit Hilfe von Special Purpose Acquisition Companies (kurz SPACs) Börsengänge zu vereinfachen. Eine Gruppe von Investoren gründet dabei eine Firma und bringt diese an die Börse. Anschließend wird nach Unternehmen gesucht, die ihr Geschäft in dieses Vehikel einbringen und damit schnell an die Börse bringen wollen. Zu den möglichen Stolperfallen dabei zählen laut AGCS Betrugsversuche sowie falsche oder nicht ausreichende Finanzinformationen für Finanzaufsichtsbehörden. SPACs könnten daher Führungskräfte teuer zu stehen kommen.\nEin aktuelles Beispiel für mögliche Risiken sind die Pläne des ehemaligen US-Präsidenten Donald Trump, dessen neu gegründete Social Media-Firma "Truth Social" über das SPAC "Digital World Aquisition Corp" an die Börse gebracht werden soll. Kurz nach Bekanntgabe der Pläne schaltete sich die US-Börsenaufsicht SEC ein, laut Medienberichten werden mögliche Unregelmäßigkeiten geprüft.\nKlimawandel birgt Rechtsrisiken\nAuch durch den Klimawandel sähen sich Banken und Versicherungen neuartigen Risiken gegenüber, so die Allianz-Sparte. So werde von ihnen erwartet, die Verantwortung für klimabedingte Risiken selbst zu tragen und diese angemessen und rechtzeitig zu dokumentieren und offenzulegen. Durch das sich verschärfende regulatorische Umfeld und die Aussicht auf Rechtsstreitigkeiten im Zusammenhang mit dem Klimawandel oder "Greenwashing" könnten sich danach potenziell Rechtsrisiken ergeben.


Bedingungsloses Grundeinkommen: 2.500 Schweizer Franken für jeden | Lebenshaus Schwäbische Alb\nBedingungsloses Grundeinkommen: 2.500 Schweizer Franken für jeden\nBedingungsloses Grundeinkommen? Ausgerechnet die Schweiz wird wohl das erste Land sein, das über die Einführung abstimmt.\nSie war die schnellste in der Schweiz: die Volksinitiative zur Einführung eines bedingungslosen Grundeinkommens (BGE). Die 100.000 Unterschriften, die notwendig sind, um eine Volksabstimmung herbeizuführen, hatte die Initiative bereits innerhalb eines Jahres, im April 2013, eingesammelt.\nDerzeit haben über 129.000 EidgenossInnen die Forderung unterschrieben, dass in die Schweizer Bundesverfassung folgender Artikel aufgenommen wird: "Der Bund sorgt für die Einführung eines bedingungslosen Grundeinkommens. Das Grundeinkommen soll der ganzen Bevölkerung ein menschenwürdiges Dasein und die Teilnahme am öffentlichen Leben ermöglichen. Das Gesetz regelt insbesondere die Finanzierung und die Höhe des Grundeinkommens."\nDie Volksinitiative bricht alle Rekorde: Nicht nur, dass sie schneller als jede der anderen 420 landesweiten Volksinitiativen in der Schweiz, die seit Einführung des plebiszitären Instruments 1891 gestartet wurden, ihre Unterschriften einsammelte. Nach der letzten organisierten Sammelaktion am Nationalfeiertag des 1. August werden deutlich über 130.000 Unterschriften beisammen sein. So viele UnterstützerInnen hatte noch keine Initiative.\nWarum stößt das Anliegen eines BGE ausgerechnet in einem der zehn reichsten der 193 Länder der Erde auf so große Unterstützung? Weil die Schweiz zu den drei Staaten gehört, in denen die soziale Ungleichheit in den vergangenen zwanzig Jahren der beschleunigten neoliberalen Globalisierung am stärksten zugenommen hat. Das belegen OECD-Statistiken sowie noch sehr viel anschaulicher der Basler Soziologieprofessor Ueli Mäder und seine MitautorInnen in ihrem 2012 veröffentlichten Buch "Wie Reiche denken und lenken - Reichtum in der Schweiz".\nIn der kleinen Alpenrepublik mit ihren knapp 8 Millionen EinwohnerInnen residiert jeder zehnte Milliardär der Welt. 3 Prozent der hier wohnhaften privaten Steuerpflichtigen haben gleich viel Nettovermögen wie die restlichen 97 Prozent. Die Vermögen der 300 Reichsten wuchsen in den vergangenen zwanzig Jahren um mehr als das Fünffache von 86 Milliarden auf 459 Milliarden Franken, also um etwa 380 Milliarden Euro. Zugleich stiegen die Löhne der abhängig Beschäftigten nur äußerst geringfügig, und zwar um Prozentsätze, die zum Teil unter der Teuerungsrate liegen.\nDie zahlreichen Skandale der vergangenen Jahre um millionenschwere Gehälter, Boni oder Abfindungen für Banken- und Firmenmanager haben das Gefühl vieler EidgenossInnen, in ungerechten Verhältnissen zu leben, verstärkt.\nAnders als in Deutschland ist die Initiative für ein BGE nicht isoliert, sondern reiht sich in einen politischen und organisatorischen Kontext mit anderen Anliegen und Kampagnen.\nDazu zählt die "Abzockerinitiative" gegen Einkommensexzesse bei Firmenmanagern, die bei der Volksabstimmung im März gegen den vereinten Widerstand aller bürgerlichen Parteien und der Wirtschaftsverbände mit großer Mehrheit erfolgreich war.\nAuch dazu gehören die von den eidgenössischen Grünen und Sozialdemokraten, den Gewerkschaften wie auch großen Teilen der Kirchen und ihrer Hilfswerke unterstützten Volksinitiativen für einen landesweiten Mindestlohn, für die Einführung einer Erbschaftssteuer sowie für die Begrenzung der Einkommen in sämtlichen rund 100.000 Schweizer Unternehmen auf das maximal Zwölffache des niedrigsten Lohns.\nNach diesem Vorschlag soll künftig kein Jahresgehalt geringer sein als das Monatsgehalt des Topmanagers im gleichen Unternehmen. Zumindest an der Spitze des Gewerkschaftsbunds gibt es allerdings noch Bedenken gegen ein BGE. Hier hält man am Ziel der Vollbeschäftigung und der Existenzsicherung durch Lohnarbeit fest. Zudem wird befürchtet, dass die beiden Volksinitiativen für das bedingungslose Grundeinkommen und einen landesweiten Mindestlohn von 4.000 Franken monatlich von den Gegnern beider Anliegen in der Wirtschaft und den bürgerlichen Parteien gegeneinander ausgespielt werden könnten.\nDie Befürworter des BGE halten eine Summe von 2.500 Franken für jeden in der Schweiz lebenden Erwachsenen und von 600 Franken pro Kind für erforderlich. Am 4. Oktober übergeben die AktivistInnen der Volksinitiative die gesammelten Unterschriften offiziell der Regierung in Bern. Der Bundesrat, das Parlament (Nationalrat) und die Kammer der 26 Kantone (Ständerat) beraten dann über das Anliegen. Theoretisch könnte die Volksabstimmung bereits im nächsten Jahr stattfinden. Damit zu rechnen ist allerdings nicht.\nAbstimmung erst 2019\nDenn die Regierung oder das Parlament werden mehr Beratungszeit zur Vorlage eines "moderateren" Gegenvorschlags beanspruchen. Maximal kann der Beratungsprozess nach den in der Verfassung vorgeschriebenen Fristen knapp fünfeinhalb Jahre dauern. In diesem Fall würde die Volksabstimmung erst im Frühjahr 2019 stattfinden. Auch dann wäre die Schweiz wahrscheinlich immer noch das weltweit erste Land, das über die Einführung eines BGE entscheidet. Eine Prognose über den Ausgang der Volksabstimmung lässt sich trotz der so erfolgreichen verlaufenen Kampagne zur Unterschriftensammlung seriöserweise nicht machen.\nMan kann jedoch davon ausgehen, dass die SchweizerInnen in der Zeit bis zum Termin der Abstimmung eine noch viel breitere und intensivere Debatte über das BGE und die damit verbundenen Chancen und Risiken führen werden als bereits in den vergangenen fünfzehn Monaten. Und das ist, unabhängig vom Ergebnis der Volksabstimmung, bereits ein großer Gewinn.\nQuelle: taz - 30.07.2013. Wir veröffentlichen diesen Artikel mit freundlicher Genehmigung von Andreas Zumach.


Der kleine Fürst 262 – Adelsroman, von Viola Maybach Online bei Bookmate lesen\nConstanzes Gehirn weigerte sich zu glauben, was ihre Augen sahen: Der Sturm hatte ein richtiges Loch in das ohnehin schadhafte Dach des Schlösschens gerissen und infolgedessen war ein Teil davon eingestürzt. Durch das Loch konnte sie direkt in den Himmel sehen, an dem die Blitze jetzt immer schneller zuckten. Noch immer regnete es nicht sehr stark, aber es war eine Frage von Minuten, wenn nicht Sekunden, bis sich die Schleusen richtig öffnen und vermutlich wahre Sturzfluten auf die Erde niedergehen würden. Sie erwachte aus ihrer Erstarrung, als Clemens ihren Arm ergriff und sie heftig schüttelt. “Los!”, brüllte er, um den Donner zu übertönen. «Wir müssen versuchen, das Loch irgendwie abzudecken, bevor es richtig zu schütten beginnt.” Sie hatte ihn vergessen. Clemens von Renthofen, der mit ihrer Großmutter befreundet gewesen war und dem sie bei seinem ersten Besuch die Tür vor der Nase zugeschlagen hatte, weil ihr sein Name unbekannt gewesen war. Aber dafür konnte sie sich später entschuldigen — falls sie das überhaupt tat. Trotz des angefangenen Briefs an ihn, den sie im Sekretär ihrer Oma gefunden hatte, war sie noch nicht sicher, ob sie ihm trauen konnte. Aber damit konnte sie sich später beschäftigen. Jetzt galt es erst einmal, das Schlösschen vor noch größeren Schäden zu bewahren. Sie folgte ihm. Verständigen konnten sie sich nur noch schreiend, da das Donnergrollen zunahm und die Donnerschläge in immer kürzeren Abständen ertönten. Aber Worte waren auch nicht nötig. Er war bereits dabei, eine der Planen, die er mitgebracht hatte, auseinanderzufalten. Sie half ihm, anschließend legten sie sie direkt unter dem großen Loch im Dach aus. Jetzt erst bemerkte Constanze, wie vorausschauend ihre Arbeit am Nachmittag gewesen war: Die Planen, die sie so mühselig allein ausgelegt hatte, standen voller Wasser, das sonst direkt in die Decke des darunterliegenden Stockwerks gesickert wäre. Clemens hatte bereits die nächste Plane in der Hand, er deutete auf das Loch im Dach.


Wohnung kaufen in Künzelsau Bienenhof\nStartseite > Baden-Württemberg > Hohenlohekreis > Wohnung kaufen Künzelsau > Wohnung kaufen Bienenhof\nWohnung kaufen in Künzelsau Bienenhof\ninsgesamt 6 aktuelle Wohnungen zum Kauf in Bienenhof\nNeben der Auswahl Wohnungskauf Bienenhof gibt es eine riesige Auswahl an Immobilien mit provisionsfreien Eigentumswohnungen von privat, Häuser, Wohnungen und Grundstücke für jedes Budget. Einfacher Einstieg in die Regionen über die Immobiliensuche Baden-Württemberg und Hohenlohekreis. Hier finden Sie auch günstige Angebote vieler Immobilienportale mit Häusern zum Kauf, Mietwohnungen, Häuser zur Miete und Wohnungen zum Kaufen in Künzelsau.\nEigentumswohnungen in Bienenhof — Wohnungen zum Kauf von privat, provisionsfrei & vom Makler\nHier finden Sie Wohnungen zum Kaufen vieler Immobilienportale und durch die einfache & schnelle Wohnungssuche mit intuitiven Filtermöglichkeiten ist das Ziel Traumwohnung zum greifen nah. Eigentumswohnungen merken & weiterempfehlen oder lassen sich über die neuesten Wohnungen zum Kauf in Bienenhof per E-Mail informieren. Mit nur einem Klick provisionsfreie Wohnungen zum Kaufen darstellen und Sie können Ihre Wohnung von privat kaufen oder finden Ihre Eigentumswohnung bei einem Immobilienmakler in Bienenhof.\nWohnungssuche in der Umgebung von Bienenhof


Besucher: 173007 | Online: 8\n2019 war wieder ein sehr erfolgreiches Jahr für unseren Verein.\nWir spielen mit 3 aktiven Fußballmannschaften im Kreis Mainz-Bingen. Dazu gesellen sich die guten Ergebnisse unserer 10 Jugendmannschaften und unserer AH-Mannschaft, sowie die tolle Arbeit unseres Jugendfördervereins, der sich ausschließlich für unsere Jugendmannschaften einsetzt und diese unterstützt.\nDie Schulkooperationen unseres Vereins mit den Schulen und Kindergärten der in der Region laufen sehr gut, unsere Ferienfreizeiten genießen regen Zuspruch und die Planungen zur weiteren Verbesserung unseres Vereinsheims plus Sportanlage sind angelaufen.\nJumping Fitness erfreut sich nun schon seit einem Jahr großer Beliebtheit bei Kindern und Erwachsenen weit über die Ortsgrenze hinaus. Im Sommer gibt es wieder unser Outdoor Jumping unter freiem Himmel!\nIn den Startlöchern stehen wir mit einem Comeback der schnellsten Ballsportart der Welt - Tischtennis kommt zurück nach Weiler!\nAnvisierter Start in Zusammenarbeit mit unseren Freunden vom Turnverein Weiler ist März 2020.\nEbenso gemeinsam mit dem Turnverein werden wir Badminton wieder in unser Programm aufnehmen!\nKatrin Hipler, bereits verantwortlich für Jumping Fitness, wird mit der neuesten Trendsportart „Pound“ unser Vereinsangebot für modernes Workout erweitern.\nVorbereitungsturniere, Mainz 05 Fussballschule im Sommer, und noch vielen mehr stehen ebenso in unserem Kalender! Freut euch darauf!\nAufgrund dieser tollen Ereignisse aus dem letzten Jahr und ausgestattet mit viel Vorfreude auf das was uns im Jahr 2020 erwartet, möchten wir auch in diesem Jahr unsere Mitglieder, Freunde und Gönner am\nSonntag, den 26.04.2020, ab 11.00 Uhr\nzu einem gemeinsamen "Vereinsfrühstück" einladen.\nEin Angebot, den Vormittag in gemütlicher Runde zusammen zu verbringen und in Erinnerungen zu schwelgen oder in die Zukunft zu blicken.\nWir hoffen auf eine rege Beteiligung, wie bereits im letzten Jahr bei der Premiere, und bitten, damit wir besser planen können, um eine kurze Rückmeldung zur Teilnahme mit Angabe der Personenanzahl bis zum 18.04.2020 an:\nJürgen Graffe unter graffej@web.de Horst Spira unter horst.spira@t-online.de Michael Gorges unter michaelgorges@mail.de\nWir freuen uns auf schöne Stunden im Kreise unseres Vereins\nFC Teutonia 08 Weiler\nWir möchten gemeinsam mit euch feiern🥂!\nHerzliche Einladung zum Dämmerschoppen im und um das Vereinsheim der Teutonia🍺!\nSagt einfach hier in unserer Veranstaltung zu oder schreibt uns wenn ihr dabei sein wollt!\nVielen Dank an alle Freunde und Gäste für einen schönen und gelungenen Abend! Ausgerichtet gemeinsam mit unserem Partnerverein SV Bingerbrück hatten wir mit leckerem Spanferkel, allerlei Getränken und guter Musik zu späterer Stunde an der Bar sehr viel Spaß in der gut gefüllten Bürgerstube!\nGemeinsam mit der Sparda-Bank Südwest, dem Landessportbund Rheinland-Pfalz mit seinen regionalen Sportbünden, sowie den Radiosendern RPR1. und bigFM sucht vereinsleben.de jeden Monat bis November 2019 einen Sportverein, der sich in besonderer Form engagiert – ob in sozialen oder gesellschaftspolitischen Bereichen.\nSonderpreis der Sepp-Herberger Stiftung\nDer FC Teutonia 08 Weiler erhält im Rahmen der Veranstaltung der Verleihung der Sepp-Herberger Urkunde in Kaiserslautern den Sonderpreis für sein Projekt mit der Bewegungsschule. Für unsere Kooperationen mit den Schulen und Kindergärten der Region und der Ausrichtung und auch Organisation der Fussballturniere mit den Schulen erhielten wir von der Sepp-Herberger Stiftung ein Ballpaket.


Erfurter Wasserballer endlich wieder im Einsatz - Erfurter Schwimmsportclub e.V.\nAm Samstagabend spielen die Herren des Erfurter SSC bei einem Turnier in der heimischen Roland Matthes Schwimmhalle mit den Teams des SV Sömmerda, Eisenacher SSV und SV Gotha einen Saisonauftakt aus. Nachdem die Pokalrunde 2020 nicht fortgesetzt wurde, sollen die Spiele den Re-Start des Thüringer Wasserballs nach der Corona-Pause bringen. Am 10. Oktober 2020 hatten die letzten Spiele stattgefunden und damit hat es genau 9 Monate bis zum Re-Start gedauert.\nEine noch größere Pause hatten die Nachwuchstalente des ESSC. Mehr als 16 Monate sind die letzten Spiele her. So ist die Freude groß, dass der TUR Dresden den FUTUR-Cup veranstaltet. Am Samstag und Sonntag nehmen die Erfurter U12- und U14-Wasserballer daran teil. Gegen die Konkurrenz aus Sachsen gilt es, erst einmal wieder in einen Turnier-Rhythmus zu kommen. Mit den Teams aus Dresden, Chemnitz, Auerbach, Plauen und Leipzig treffen interessante Spielpartner auf den Erfurter Nachwuchs.\n← Trainingsbeginn nach Corona Thüringer Wasserballer endlich wieder mit Spielen →


Feste Elektrolytmembran mit einem Bestandteil zur Verbesserung der mechanischen Eigenschaften - Dokument DE69732894T2\nDokumentenidentifikation DE69732894T2 06.04.2006\nTitel Feste Elektrolytmembran mit einem Bestandteil zur Verbesserung der mechanischen Eigenschaften\nErfinder Chen, Chieh Cheng, Getzville, New York 14068, US;\nPrasad, Ravi, East Amherst, New York 14051, US;\nGottzman, Christian Friedrich, Clarence, New York 14031, US\nIPC-Nebenklasse B01J 35/02(2006.01)A, L, I, 20051017, B, H, EP\nDiese Erfindung bezieht sich auf Zusammensetzungen von Feststoffelektrolytionentransportmembranen und genauer auf derartige Membrane, die einen oder mehrere Bestandteile aufweisen, der/die die mechanischen Eigenschaften, die katalytischen Eigenschaften und/oder das Sinterverhalten der Membrane verbessert.\nFeststoffelektrolytionentransportmembrane verfügen über ein signifikantes Potential für die Abtrennung von Sauerstoff aus sauerstoffhaltigen Gasströmen. Von besonderem Interesse sind Mischleitermaterialien, die sowohl Sauerstoffionen wie Elektronen leiten und die somit in einem druckbetriebenen Modus ohne eine Verwendung von externen Elektroden betrieben werden können. Keramische Verbundmischleitermembrane, die mehrphasige Gemische aufweisen, welche aus einem elektronisch leitenden Material und einem Sauerstoffionen leitenden Material bestehen, sind in US-A-5 306 411, T. J. Mazanec et al., für elektrochemische Reaktoren und partielle Oxidationsreaktionen offenbart. M. Liu et al. offenbaren in US-A-5 478 444 Verbundmischleitermaterialien, die Sauerstoffionen leitende Materialien wie z.B. Wismutoxid und elektronisch leitende Materialien enthalten. Echte Mischleiter, für die Perovskite wie z.B. La0,2Sr0,8CoOx, La0,2Sr0,8FeOx, La0,2Sr0,8Fe0,8Co0,1Cr0,1Ox und andere Beispiele sind, sind Materialien, die über eine intrinsische Leitfähigkeit für sowohl Elektronen wie für Ionen verfügen. Einige dieser Materialien weisen eine der höchsten bekannten Sauerstoffionenleitfähigkeiten und zusätzlich eine schnelle Oberflächenaustauschkinetik auf.\nObgleich für diese Materialien in Gastrennanwendungen ein großes Potenzial besteht, bestehen bei ihrer Verwendung einige Nachteile. Ein allgemeines Problem der meisten Keramikwerkstoffe besteht in ihrer Fragilität und ihrer niedrigen mechanischen Zugfestigkeit, was die Herstellung großer Elemente wie z.B. Rohre und ihren PerovsEinsatz in hoch verlässlichen kommerziellen Systemen erschwert.\nYamamoto et al. berichteten von der Mikrorissbildung in gesintertem LaCoOx in Perovskite-Type Oxides as Oxygen Electrodes for High Temperature Oxide Fuel Cells, Solid State Ionics 22: 241–46 (1987). Derartige Mikrosprünge hängen wahrscheinlich mit strukturellen Transformationen während des Sinterns zusammen und treten in Perovskiten häufig auf. Die Konzentrationen von Leerstellen in vielen Ionentransportmembranmaterialien wie z.B. Perovskiten ist eine Funktion des Sauerstoffpartialdrucks in dem sie umgebenden Gas. Da die Elementarzellengröße von den Konzentrationen von Leerstellen abhängt, nimmt in vielen Ionentransportmembranmaterialien das Volumen der Elementarzelle zu, wenn PO2 verringert wird. Zum Beispiel nimmt in Perovskiten die Größe der Elementarzelle ABO3 mit einer Verringerung des Partialdrucks von Sauerstoff an der Anoden- oder Permeatseite zu. Die Veränderung der Elementarzellengröße führt zu einem Zusammensetzungskoeffizient der Expansion zusätzlich zu dem thermischen Expansionskoeffizient. Somit führen Zusammensetzungsgradienten in den Materialien zu einer mechanischen Beanspruchung, die wiederum ein Versagen bewirken könnte. Dies macht häufig eine genaue Steuerung der Atmosphäre während dem Vorgang des Hoch- und Herunterfahrens sowie während des Betriebs nötig.\nB. Fu et al. berichteten in (Y1-xCax)FeO3: A Potential Cathode Material for Solid Oxide Fuel Cells, Proc. 3rd. Intl. Symp. on Solid Oxide Fuel Cells, S. C. Singhal, Ed., The Electrochem. Soc. Vol. 93–4: 276–282 (1993), dass die Mikrorissbildung in Y1-x(Sr oder Ca)xMnO3-Perovskiten ein Problem war, und zwar entweder aufgrund einer polymorphen Hochtemperatur-Symmetrieveränderung, oder wegen eines hoch anisotropischen thermischen Ausdehnungskoeffizienten des Systems. Die Bemühungen zur Umgehung dieses Problems erwiesen sich als nicht erfolgreich. Die Autoren stellten fest, dass hohe Sr- oder Ca-Dotierpegel (x > 0,3) die Mikrorissbildung reduzieren können. Allerdings führten diese Pegel zu einer schlechten Leistungsfähigkeit für Brennstoffzellen-Kathodenanwendungen, und zwar offensichtlich aufgrund der minderwertigen physikalischen Eigenschaften einschließlich verringerter ionischer Konduktivitäten.\nAufgrund der oben beschriebenen Schwierigkeiten sind bei der Herstellung von Perovskitrohren komplexe sorgfältig gesteuerte Verfahrensschritte notwendig, die mitunter ein ausgeklügeltes Sinterverfahren mit gesteuerter Atmosphäre benötigen. Dies erhöht die Kosten und die Komplexität der Herstellung und könnte zu Problemen während des Übergangsbetriebs der hergestellten Elemente einschließlich Temperatur-, Atmosphären- oder Zusammensetzungsveränderungen führen.\nEine Minimierung der Sensitivität von Ionentransportmembranen bezüglich der Umgebungsatmosphäre ist hoch erwünscht. Weiterhin verfügen viele dieser Materialien über einen sehr hohen thermischen Ausdehnungskoeffizienten (zum Beispiel beträgt er bei La1-xSrxCoO3 näherungsweise 20 × 10–6/°C), der während der Verarbeitung und im Betrieb zu einer hohen thermischen Belastung und somit häufig zu einem Versagen der Materialien führt.\nZusammenfassend festgestellt ist die Verwendung von Verbundmischleitern beim Stand der Technik hauptsächlich auf Materialien begrenzt, die mehrphasige Gemische aus Sauerstoffionenleitern und elektronischen Leitern aufweisen. Das hauptsächliche Ziel bestand beim Stand der Technik darin, dem Ionenleiter eine elektronische Leitfähigkeit zu verleihen. Dies erforderte es im allgemeinen, dass die elektronisch leitende zweite Phase in einer Menge von mehr als 30 bis 35 Vol.-% vorlag, wenn diese zufällig verteilt wurde, um einen Betrieb über der Perkolationsgrenze zu ermöglichen.\nShen et al. führen in dem Absatz 6 der Patentschriften US-A-5 616 223 sowie US-A-5 624 542 an, dass in einem System Silber eine kontinuierliche Phase bei etwa 20 bis etwa 35 Vol.-% erhält, während Silber/Palladium-Legierungen "leicht höhere Mengen" erfordern. Shen et al. bevorzugen es, dass die elektronisch leitende Phase in etwa 1 bis 5% höheren Mengen vorliegt, um eine hohe ambipolare Leitfähigkeit zu erhalten. US-A-5 624 542 beschreibt keramische/metallische Materialien mit einer hauptsächlich elektronisch leitenden Metallphase, die im Vergleich zu einer hauptsächlich ionenleitenden keramischen Phase alleine verbesserte mechanische Eigenschaften bereitstellt.\nZur Bewerkstelligung der erwünschten physikalischen Eigenschaften und c supraleitenden Charakteristika mit hohem TC-Wert supraleitende Rohverbundmaterialien synthetisiert worden. Wong et al. beschreiben in US-A-5 470 821 supraleitende Rohverbundmaterialien mit kontinuierlichen supraleitenden keramischen und elementaren Metallmatrizen. Das elementare Metall ist in den Leerstellen zwischen den Kristallkörnern angeordnet, um die Transportstromdichte zu erhöhen.\nDer Sauerstofftransport wird durch den Partialdruck des Sauerstoffs in den Gasströmen angetrieben. Das Nernstpotential wird intern entwickelt und treibt den Strom von Sauerstoffleerstellen gegen den ionischen Widerstand des Elektrolyts, wie dies in dem auf den Anmelder der vorliegenden Erfindung übertragenen Patent US-A-5 547 494 von Prasad et al. mit dem Titel "Staged Electrolyte Membrane" offenbart ist.\nIm Allgemeinen sind dünne Elektrolytfilme erwünscht, da der ideale Sauerstoffstrom umgekehrt proportional zu ihrer Dicke ist. Somit führen dünnere Filme zu höheren Sauerstoffströmen, einer verringerten Fläche, niedrigeren Betriebstemperaturen und zu geringeren Sauerstoffdruckdifferentialen über die Elektrolyte. Wenn die Anodenseite der Membran weiterhin mit einem reaktiven Gas wie z.B. Methan oder Wasserstoff gespült wird, verringert sich die Sauerstoffaktivität an der Anodenseite signifikant, was daher zu einer höheren Sauerstoffströmung über die Membran führt. Wenn die Sauerstoffströmung jedoch zunimmt, wird der Oberflächenwiderstand gegen einen Transport ausgeprägter und bestimmt letztlich den gesamten Widerstand gegen einen Transport. Der Oberflächenwiderstand stammt von verschiedenen Mechanismen, die bei der Umwandlung eines Sauerstoffmoleküls in der Gasphase zu Sauerstoffionen in dem Kristallgitter und umgekehrt beteiligt sind. Sogar für dichte Ionentransportmembrane kann die Oberflächenkinetik an der Kathoden- oder der Anodenseite die Sauerstoffströmung über die Membran begrenzen.\nYasutake Teraoka et al. berichteten von festen Gastrennmembranen, die durch die Abscheidung einer dichten mischleitenden Oxidlage auf einem porösen mischleitenden Träger ausgebildet werden. Siehe Jour. Ceram. Soc. Japan. International Ed., Vol. 97, Nr. 4, S. 458–462 und Nr. 5, S. 523–529 (1989). Der relativ dicke poröse mischleitende Träger stellt für die dünnen, relativ fragilen dichten mischleitenden Lagen eine mechanische Stabilität bereit. Hinsichtlich der Dicke der dichten Lage erwarten diese Autoren, dass die Sauerstoffströmung um einen Faktor von 10 für die dünne Verbundfilmmembran im Vergleich zu einer dichten mischleitenden Scheibe ansteigt. Allerdings erhielten die Autoren unter Verwendung der dünnen Filmmembran einen Zuwachs der Sauerstoffströmung um einen Faktor von weniger als 2.\nUS-A-4 791 079 offenbart katalytische Keramikmembrane, die aus zwei Lagen bestehen, namentlich aus einer undurchlässigen Misch-Ionen und elektronisch leitenden keramischen Lage sowie aus einer porösen Katalysator enthaltenden Ionen leitenden keramischen Lage. Bei der bevorzugten Zusammensetzung für die poröse keramische Lage handelt es sich um Zirkondioxid, das mit annähernd 8 bis 15 Mol% Calciumoxid, Yttriumoxid, Scandiumoxid, Magnesiumoxid, und/oder Gemischen daraus stabilisiert ist.\nUS-A-5 240 480 offenbart mehrlagige feste Verbundmembrane, die eine mehrkomponentige poröse Metalloxidlage und eine dichte Lage aufweisen, welche Sauerstoff von sauerstoffhaltigen gasförmigen Gemischen bei erhöhten Temperaturen abtrennen können.\nUS-A-5 569 633 offenbart oberflächenkatalysierte mehrlagige Keramikmembrane, die aus einer dichten mischleitenden mehrkomponentigen Metalloxidlage und aus einer katalysierten Metall- oder Metalloxidbeschichtung an der Einsatz-(Luft)-Seite bestehen, um die Sauerstoffströmung zu erhöhen. Eine katalytische Beschichtung an beiden Seiten erhöhte die Sauerstoffströmung nicht.\nEine Feststoffelektrolytionentransportmembran gemäß des Oberbegriffs von Anspruch 1 ist aus WO 92/00934 A2 bekannt, wobei die Membran eine Ionen leitende keramische Phase und eine kontinuierliche, geordnete, duktile, metallische Gruppierung aufweist, die in die keramische Phase eingebettet ist und von dieser umgeben wird.\nDaher besteht eine Aufgabe der Erfindung in der Bereitstellung einer verbesserten Feststoffelektrolytionentransportmembran mit verbesserten mechanischen Eigenschaften.\nEine weitere Aufgabe dieser Erfindung besteht in der Bereitstellung einer derartigen Membran, bei der während ihrer Herstellung Mikrosprünge minimiert werden.\nEine zusätzliche Aufgabe dieser Erfindung besteht in der Bereitstellung einer solchen Membran, die während ihrer Verarbeitung und in ihrem Betrieb keine spezielle Atmosphäre benötigt.\nNoch eine weitere Aufgabe dieser Erfindung besteht in der Bereitstellung einer derartigen Membran, die sich an Temperatur- und Atmosphärenveränderungen anpasst.\nEbenfalls besteht eine Aufgabe der Erfindung in der Bereitstellung einer Feststoffelektrolytionentransportmembran, welche die die durch die Oberflächenkinetik und/oder chemische Kinetik auferlegten Begrenzungen wesentlich verringert, um eine hohe Sauerstoffströmung zu erhalten.\nEine weitere Aufgabe dieser Erfindung besteht in der Bereitstellung einer Membran mit einer modifizierten Oberfläche, die einen verbesserten katalytischen Effekt an der Membran bewerkstelligt.\nDiese Erfindung weist eine Feststoffelektrolyt-Ionentransportmembran gemäß Anspruch 1 auf.\nIn einer bevorzugten Ausführungsform ist das Matrixmaterial ein Mischleiter, der sowohl eine elektronische Leitfähigkeit wie eine Sauerstoffionenleitfähigkeit aufweist. Der Bestandteil ist vorzugsweise ein Metall wie z.B. Silber, Palladium oder ein Gemisch daraus. Eine Ausführungsform der Erfindung weist ebenfalls einen Feststoffelektrolyt-Ionentransportmembrancomposit zum Abtrennen einer gasförmigen Spezies von einem gasförmigen Gemisch auf, wobei das Composit ein dichtes Matrixmaterial und eine poröse Beschichtung hat. Die poröse Beschichtung ist an mindestens der ersten oder der zweiten Oberfläche der Membran angeordnet, um die Rate an Oberflächenreaktionen zu erhöhen, welche die gasförmige Spezies beteiligen.\nWie hier verwendet bezeichnet der Begriff "zweiphasig" die Kombination einer Phase, die mindestens einen Ionentyp leitet, mit einer Phase, die den Bestandteil aufweist.\nWie hier verwendet sind die Begriffe "Ionentransportmaterial" und "Matrixmaterial" untereinander austauschbar.\nWeitere Aufgaben, Merkmale und Vorteile ergeben sich für den Fachmann anhand der folgenden Beschreibung bevorzugter Ausführungsformen und der beiliegenden Zeichnungen, in welchen:\n1a–1d vergrößerte Photographien von Membranen mit unterschiedlichen Mengen an Bestandteilen gemäß der vorliegenden Erfindung sind;\n2 ein Graph der Bruchfestigkeiten der vier in den 1a–1d dargestellten Membrane ist;\n3 ein Graph der Ergebnisse der Röntgenbeugung für die Membrane aus den 1a und 1d ist;\n4 ein Graph des Sauerstofftransports bei unterschiedlichen Temperaturen für die Membrane der 1a und 1d ist;\n5 ein Diagramm der Sauerstoffströmung bei unterschiedlichen reaktiven Spülpegeln für die Membrane der 1a und 1d ist;\n6a ein Rasterelektronenmikroskopbild einer weiteren Membran gemäß der vorliegenden Erfindung ist;\n6b ein Streuungsspektrum der Oberflächenenergie der in 6a dargestellten Membran ist;\n7 eine vergrößerte Querschnittsansicht einer dichten Feststoffelektrolytionentransportmembran mit einer Beschichtung aus einer porösen kristallinen Lage zur Verbesserung von Oberflächenreaktionen gemäß der vorliegenden Erfindung ist; und\n8 eine vergrößerte Querschnittsansicht eines Feststoffelektrolytionentransportmembrancomposits mit einer Beschichtung aus einer porösen Kristalllage an beiden Seiten der dichten Membran zur Verbesserung von Oberflächenreaktionen ist, wobei eine der porösen Beschichtungen an einem porösen Träger zur Verbesserung der mechanischen Festigkeit des Composits angeordnet ist.\nDie Erfindung bezieht sich auf ein mehrphasiges Verbundmaterial, das vorzugsweise aus einer ersten Mischleiterphase wie z.B. einem Perovskit und einer zweiten Bestandteilsphase besteht, die eine Mikrorissbildung während der Herstellung verhindert, eine spezielle Atmosphärensteuerung während der Verarbeitung und im Betrieb beseitigen kann sowie die mechanischen Eigenschaften, die thermische und atmosphärische Kreislauffähigkeit und/oder die Oberflächenaustauschraten im Vergleich zu der Mischleiterphase alleine verbessert.\nDie Erfindung fügt dem Mischleiter eine geeignete zweite Bestandteilsphase zu, um eine Zusammensetzung mit verbesserten mechanischen Eigenschaften und vorzugsweise mit verbesserten katalytischen Eigenschaften auszubilden, ohne seine Leistungsfähigkeit des Sauerstofftransports zu beeinträchtigen. Diese zweite Phase kann Zusammensetzungs- und andere Beanspruchungen, die während des Sinterns erzeugt werden, freisetzen, die Ausbreitung von Mikrosprüngen in der Mischleiterphase unterdrücken und somit die mechanischen Eigenschaften (und insbesondere die Zugfestigkeit) signifikant verbessern. Da eine Steuerung der Atmosphäre während des Sinterns beseitigt werden kann, ist es einfacher und kostengünstiger, um die Fertigung in größerem Maßstab durchzuführen Die Fähigkeit zu einer Eliminierung der Steuerung der Atmosphäre während des thermischen Kreislaufs macht es wesentlich einfacher, die Membrane in praktischen Systemen einzusetzen, die bezüglich Temperatur- oder Gaszusammensetzungsvariationen robuster beschaffen sind.\nEine Ausführungsform der Erfindung ist ein Feststoffelektrolytionentransportmembrancomposit mit einer dichten Membran und einer porösen Beschichtung zur Abtrennung einer gasförmigen Komponente von einem gasförmigen Gemisch. Die poröse Beschichtung ist auf mindestens einer der ersten bzw. der zweiten Oberfläche der Membran angeordnet, um die Oberflächenreaktionen, welche die gasförmige Spezies beteiligen, zu erhöhen.\nDie Erfindung stellt eine poröse Beschichtung auf einer mehrphasigen dichten Feststoffelektrolytionentransportmembran bereit, um eine Zusammensetzung mit verbesserten katalytischen Eigenschaften auszubilden, wodurch der kinetische Oberflächenaustausch mit der dichten Membran erhöht wird. Die poröse Beschichtung stellt gegenüber der dichten Elektrolyttransportmembran alleine eine signifikant erhöhte katalytische Aktivität oder Oberflächenaustauschrate bereit.\nDie poröse Beschichtungslage wird an der reaktiven Oberfläche der dichten Membran abgeschieden. Für die Zwecke der Illustration kann bei einem Spülen der Anodenseite der Verbundmembran gemäß der vorliegenden Erfindung unter Verwendung eines methanhaltigen Gases die Oberflächenreaktionsrate des Methans in großem Umfang erhöht werden, indem eine größere Oberfläche für die Membranfläche bereitgestellt wird. Dies trifft besonders für ein Abscheiden der porösen Lage an der Anodenseite der Membran zu, da sich der die Rate begrenzende Schritt im Allgemeinen an der Anodenseite der Membran befindet, wenn Methan die reagierende Komponente des Spülgases ist. Es können bestimmte chemische Reaktionen vorliegen, bei denen sich der die Rate begrenzende Schritt an der Kathodenseite der Membran befindet. In einem derartigen Fall wird die poröse Beschichtung an mindestens der Kathodenseite abgeschieden.\nAls eine bevorzugte Ausführungsform wird die Beschichtung an den Oberflächen von sowohl der Anoden- wie der Kathodenseite abgeschieden. Dies ist aufgrund des einfachen Herstellens zweifach beschichteter dichter Membrane besonders bevorzugt.\nDas Abscheiden einer Beschichtungslage an beiden Seiten des dichten Matrixmaterials gleicht die Beschichtungen aus, um die möglichen Effekte einer mechanischen Beanspruchung an der Membranoberfläche zu verhindern bzw. zu verringern. Wenn sie ausgehärtet ist, kann die poröse Beschichtungslage eine mechanische Beanspruchung an einer Seite des dichten Matrixmaterials erzeugen, wenn nur eine Seite beschichtet ist. Dementsprechend ist die Abscheidung einer Beschichtungslage an beiden Seiten des dichten Matrixmaterials bevorzugt, um unausgeglichene Beanspruchungen infolge der Beschichtung zu reduzieren.\nDichte Membrane aus mischleitenden Oxiden, die Oxidionen transportieren, verfügen über eine unendliche Sauerstoff/Stickstoff-Selektivität. Beispiele solcher Materialien sind in der nachstehenden Tabelle 1 angeführt und beinhalten verschiedene Oxide mit einer Perovskitstruktur oder einer Struktur, die daraus abgeleitet werden kann wie z.B. A2B2O5, ein Brownmillerit. Ein allgemeines Problem von solchen Keramikmembranen besteht in ihrer Fragilität und der geringen mechanischen Zugfestigkeit, was die Herstellung von großen Elementen wie z.B. Rohren und ihre Verwendung in hoch zuverlässigen kommerziellen Systemen erschwert. Diese Begrenzungen sind in der vorliegenden Erfindung, bei der ein zweiphasiges Material verwendet wird, das aus einem Mischleiter wie z.B. einem Perovskit und einer geeigneten zweiten Bestandteilsphase wie z.B. einem Metall besteht, beseitigt, um die Mikrorissbildung während der Herstellung an Luft zu verhindern, die mechanischen Eigenschaften zu verbessern, die thermische/atmosphärische Kreislauffähigkeit zu erhöhen und möglicherweise Oberflächenaustauschraten zu erbringen, die höher als diejenigen von einer Mischleiterphase alleine sind.\nGeeignete Ionentransportmembranmaterialien beinhalten Nurionenleiter und Mischleiter, die Sauerstoffionen transportieren können. Wie gemäß der vorliegenden Erfindung verwendet transportieren die Ionentransportmaterialien, welche die erste Phase ausbilden, vorzugsweise sowohl Sauerstoffionen wie Elektronen unabhängig von dem Vorhandensein der zweiten Bestandteilsphase. Eine ausführlichere Beschreibung von Materialien der ersten Phase, zu denen eine zweite Bestandteilsphase gemäß der vorliegenden Erfindung hinzugefügt werden kann, wird in den nachstehenden Beispielen angegeben.\nIn weiteren Ausführungsformen beinhalten geeignete Ionentransportmembranmaterialien Mischleiter, die Sauerstoffionen transportieren können. Wie gemäß der vorliegenden Erfindung verwendet kann die Mischleiterphase sowohl Sauerstoffionen wie Elektronen unabhängig von dem Vorhandensein der zweiten elektronisch leitenden Phase transportieren. Beispiele von mischleitenden Feststoffelektrolyten dieser Erfindung sind in der nachstehenden Tabelle 1 angegeben, jedoch begrenzt sich diese Erfindung nicht ausschließlich auf diese dort angeführten Materialzusammensetzungen. In dieser Erfindung sind auch dichte Matrixmaterialien berücksichtigt, die nicht nur aus Mischleitern bestehen.\nTabelle 1: Mischleitende Feststoffelektrolyte\nIm allgemeinen sind die hauptsächlichen Faktoren bei der Auswahl von Materialien der zweiten Bestandteilsphase die folgenden: (1) eine Passung des thermischen Ausdehnungskoeffizients (TEC) zwischen zweiter Phase und dem Ionentransportmaterial; (2) eine chemische Kompatibilität zwischen zweiter Phase und dem Ionentransportmaterial; (3) eine gute Verbindung zwischen der zweiten Phase und der Matrix des Ionentransportmaterials; (4) die Duktilität der zweiten Phase zur Freisetzung der Beanspruchungen während des Sinterns und Kühlens; und (5) niedrige Kosten. Die TEC-Passung ist wichtig, da sich innerhalb der zweiten Phase und um sie herum üblicherweise Belastungen aufbauen, wenn sich das Verbundmaterial von der Herstellung abkühlt. Die Auswahl eines nicht korrekten Materials der zweiten Phase kann zu einer möglichen Delaminierung oder Rissbildung durch die thermische Belastung führen, die während der Herstellung und im Betrieb ausgelöst wird. Dies kann dadurch minimiert werden, dass der Unterschied in den beiden Ausdehnungskoeffizienten zwischen dem Ionentransportmaterial und der zweiten Phase reduziert wird. Das Ionentransportmaterial wird als ein Matrixmaterial und die zweite Phase wird als ein Bestandteil beschrieben werden.\nDie chemische Kompatibilität ist wichtig, da der Hochtemperaturbetrieb und die Verarbeitung von Ionentransportmaterialien Interaktionen und -diffusionen zwischen dem Ionentransportmaterial und der zweiten Phase bewirken, welche zu einem Qualitätsverlust der Materialien führen und die Membranleistung verringern können. Somit sollte die zweite Phase bezüglich des Ionentransportmaterials chemisch inert sein bzw. mit diesem nicht unerwünscht reagieren, um jegliche nachteiligen Interaktionen und -diffusionen bei hohen Temperaturen zu vermeiden.\nEin gutes Verbinden ist wichtig, da zwischen der zweiten Phase und dem Ionentransportmaterial auftretende Delaminierungen die Festigkeit des Materials beeinträchtigen könnten. Sprünge oder Risse könnten sich leicht miteinander verbinden und zu einem Materialversagen führen.\nEine Duktilität der zweiten Bestandteilsphase ist wichtig, da viele Ionentransportmaterialien einen sehr hohen thermischen Ausdehnungskoeffizienten aufweisen. Hohe thermische Ausdehnungskoeffizienten führen zu einer hohen thermischen Belastung während der Verarbeitung und dem Betrieb der Ionentransportmaterialien, was wiederum ein Materialversagen bewirken kann. Die Duktilität der zweiten Phase kann die während des Sinterns und/oder Kühlens erzeugten Beanspruchungen freisetzen.\nZusätzlich zu den obigen Betrachtungen verbessert die katalytische Aktivität der zweiten Phase vorzugsweise die Oberflächenreaktionskinetik der Verbundionentransportmembrane. Somit kann eine erhöhte katalytische Aktivität die andernfalls hohen Kosten für ein gegebenes Bestandteil oder eine elektronisch leitende Phase mildern.\nDie Bestandteilsphase gemäß der vorliegenden Erfindung ist über die Ionentransportmembran nicht elektronisch kontinuierlich. Zufällig verteilte elektronisch leitende Bestandteile betragen weniger als 30 Vol.-%, um sicherzustellen, dass solche Bestandteile in einer Weise unterhalb der Perkolationsgrenze von Elektronen über die Membran vorliegen.\nDie zweite Bestandteilsphase kann aus Metallen wie z.B. Silber, Palladium, Platin, Gold, Rhodium, Titan, Nickel, Ruthenium, Wolfram, Tantal oder aus Legierungen von zwei oder mehr dieser Metalle ausgewählt werden, die bei den Membranbetriebstemperaturen stabil sind. Geeignete Hochtemperaturlegierungen beinhalten Inconel, Hastelloy, Monel und Ducrolloy. Silber, Palladium, oder eine Silber/Palladium-Legierung sind bevorzugt. Die zweite Phase kann ebenfalls aus Keramikwerkstoffen wie z.B. einem Praseodymium-Indium-Oxidgemisch, einem Niob-Titan-Oxidgemisch, Titanoxid, Nickeloxid, Wolframoxid, Tantaloxid, Ceroxid, Zirkonoxid, Magnesiumoxid oder aus einem Gemisch daraus ausgewählt werden. Einige keramische zweite Phasen wie z.B. Titanoxid oder Nickeloxid können in der Form von Oxiden zugeführt und anschließend während des Betriebs unter einer reduzierenden Atmosphäre zu Metall reduziert werden.\nDie Erfindung wird nun ausführlich mit Bezug auf eine Verbundionentransportmembran beschrieben werden, die mischleitendes La0,2Sr0,8Fe0,69Co0,1Cr0,2Mg0,01Ox und eine zweite Phase einer Silber/Palladium-Legierung enthält.\nBeispiel 1 – Mechanisch verbesserte Ionentransportmembran aus La0,2Sr0,8Fe0,69Co0,1Cr0,2Mg0,01Ox und 50Ag/50Pd-Legierung\nMechanisch verbesserte Ionentransportmaterialien wurden hergestellt, indem verschiedene Gewichtsverhältnisse (5, 10 und 20 Gew.-%) einer Ag/Pd-Legierung mit 50 Gew.-% Ag und 50 Gew.-% Pd, die im folgenden als 50Ag/50Pd bezeichnet wird und von Degussa Corp., South Plainfield, NJ verfügbar ist, mit La0,2Sr0,8Fe0,69Co0,1Cr0,2Mg0,01Ox-Mischleiterpulver von SSC, Inc., Woodinville, WA (jetzt PSC von Praxair Surface Technologies, Inc.) unter Verwendung eines Spex-Mischwerks (Spex Industries, Inc., Edison, NJ) für ein Zeitraum von 15–20 min vermischt wurden. Anschließend wurden die Pulver zu einer 2-propanol-Lösung zugegeben, die 3 Gew.-% PVB (Butvar von Monsanto, St. Louis, MO) enthielt, und mit einem Magnetrührer bei 80°C vermischt, um das 2-propanol zu verdampfen. Danach wurden sie vor dem Pressen durch ein Sieb mit einer Mesh-Größe von 74 &mgr;m gesiebt. Die mechanisch verbesserten Membranscheiben wurden hergestellt, indem eine 1,5 inch große Platte unter einem Druck von 10,4 kpsi verwendet wurde, gefolgt von einem Ausbrennen des Bindemittels (1°C/min von 25 bis 400°C und 1 h lang gehalten) und einem 2 Stunden langen Sintern bei 1250°C mit einer Heiz-/Kühlrate von 2°C/min an Luft.\nDie Mikrostrukturen der gesinterten Scheiben wurden durch die Verwendung eines optischen Mikroskops und eines Rasterelektronenmikroskops (SEM) mit Energiestreuungsspektroskopie (EDS) für die chemische Zusammensetzungsanalyse untersucht. Die Röntgenbeugungs-(XRD)-Analyse wurde unter Verwendung eines Rigaku-Miniflex-Diffraktometers mit Cu-K.-Strahlung für die Kompatibilitätsstudie der zweiten Phase mit der Ionentransportmatrix durchgeführt. Die mechanische Festigkeit wurde bei Raumtemperatur unter Verwendung eines 3-Punkt-Biegeversuchs mit einer Spannweite von 19 mm und einer Kreuzkopfgeschwindigkeit von 0,5 min/min gemessen, wobei eine Instron-Zugtestmaschine benutzt wurde. Proben (30 × 4 × 3 mm) wurden mittels uniaxialem Pressen in trockenem Zustand, einem darauf folgenden isostatischen Kaltpressen bei 30 kpsi und einem 2 Stunden langen Sintern bei 1250°C hergestellt. Alle Probestücke wurden geschnitten und unter Verwendung synthetischer Diamantscheiben vor dem Testen poliert, um jegliche Fehler an den Rändern zu vermeiden. Die Tests wurden an fünf Probestücken für alle Zusammensetzungen durchgeführt. Die Sauerstoffpermeationsrate wurde unter Verwendung von gesinterten Scheibenprobestücken gemessen, die in einer Aluminiumoxidtestzelle mit Goldpasten abgedichtet waren. Die Permeationen wurden bei einer Temperatur von 900–1000°C mit einer Helium-Inertgasspülung und unterschiedlichen reaktiven Spülgasen durchgeführt. Ein HP 5890-Gaschromatograph, ein Sauerstoffanalysator und ein Feuchtigkeitsanalysator wurden für die Analyse der Gaszusammensetzungen und die Berechnung der Sauerstoffströme verwendet.\nDas Ziel des mechanisch verbesserten Ionentransportmaterials besteht in einer Erhöhung der mechanischen Festigkeit der Ionentransportmatrix und einer möglichen Beseitigung des Bedarfs nach einer Stickstoffatmosphäre während des Sinterns. Die anfänglichen Ergebnisse zeigen, dass die zweite Phase (Ag/Pd-Legierung) während des Sinterns entstandene Zusammensetzungs- und andere Beanspruchungen freisetzen, die Ausbreitung von Mikrosprüngen in der Mischleiterphase unterdrücken und somit die mechanische Festigkeit der Ionentransportmaterialscheibe verbessern kann. 1 zeigt, dass die Dichte von Sprüngen der Scheibe aus gesintertem Ionentransportmaterial durch eine Erhöhung der Menge der zweiten Phase in großem Ausmaß verringert werden kann. Die Auswirkung der Konzentration der zweiten Phase auf die durch 3-Punkt-Biegeversuche überprüfte Bruchfestigkeit des Ionentransportmaterials ist als Kurve 90 in 2 dargestellt. Die Ergebnisse zeigen eine drastische Zunahme der Bruchfestigkeit der Ionentransportmaterialien von 0 auf 175 MPa, wenn die zweite Phase von 0 auf 20 Gew.-% erhöht wird. Die Verwendung der Ag/Pd-Legierung scheint die Dichte von Sprüngen signifikant zu verringern und die mechanische Festigkeit der Ionentransportscheibe zu erhöhen. Es wird angenommen, dass der Grund hierfür in den verringerten Zusammensetzungsbeanspruchungen der metallischen Phase während des Sinterns sowie in dem zum Stillstand gebrachten Wachstum von Sprüngen besteht, womit die mechanische Festigkeit von Ionentransport-Zweiphasenscheiben verbessert wurde. Die in 3 dargestellten Röntgenbeugungsergebnisse zeigen ebenfalls eine gute Kompatibilität zwischen der 20% Ag/Pd-Legierung, Spektrum 100, und La0,2Sr0,8Fe0,69Co0,1Cr0,2Mg0,01Ox, Spektrum 102, ohne dass irgend eine zusätzliche Phase nach dem Sintern bei 1250°C ermittelt wurde.\nEs wurden Sauerstofftransporttests an einer 0,85 mm dicken Scheibe bei einer Temperatur von 900–1000°C unter einem Luft/Helium-Gradient mit Durchflussraten von 500 sccm (Standardkubikzentimeter pro Minute) für jeden Strom bei einem Druck von 1,2 atm durchgeführt. Die O2-Durchflüsse betragen 0,5, 0,7 und 0,9 sccm/cm2 bei 900, 950 bzw. 997°C (Kurve 110) mit einer Aktivierungsenergie von 1,0 eV, was vergleichbar zu denjenigen Werten ist, die für ein einphasiges Probestück erhalten wurden und die in der Kurve 112 in 4 dargestellt sind. Somit scheint die Verwendung der zweiten Phase die Sauerstofftransportleistung des Materials nicht zu verringern.\nEbenfalls wurden Tests dieser Zweiphasenscheiben bei 1000°C unter Verwendung unterschiedlicher Konzentrationen von H2(10 und 20%)/N2-Gemischen an der Spülseite durchgeführt. Wenn die H2-Konzentration der reaktiven Seite von 10% auf 20% erhöht wurde, nahm die O2-Strömung von 4,6 auf 9,4 sccm/cm2 zu. Im Vergleich zu dem Testen mit einphasigen Rohren wies die Zweiphasenscheibe unter identischen reaktiven Spülbedingungen ebenfalls höhere Sauerstoffdurchflüsse auf, wie in 5 dargestellt. Es wird angenommen, dass der Grund hierfür in der verbesserten Oberflächenoxidationskinetik aufgrund der katalytischen Eigenschaften der zweiten Phase besteht.\nBeispiel 2 – Mechanisch verbesserte Ionentransportmembran aus La0,2Sr0,8Fe0,69Co0,1Cr0,2Mg0,01Ox und 65Ag/35Pd-Legierung\nEine dichte Zweiphasenscheibe aus La0,2Sr0,8Fe0,69Co0,1Cr0,2Mg0,01Ox mit 20% 65Ag/35Pd (65 Gew.-% Ag und 35 Gew.-% Pd) wurde gemäß des Verfahrens des Beispiels 1 hergestellt, jedoch mit der Ausnahme, dass 65Ag/35Pd statt 50Ag/50Pd als eine zweite Phase verwendet wurde. Ein bei Raumtemperatur durchgeführter N2-Permeationstest bestätigte, dass die Scheibe gasdicht war. Das Rasterelektronenmikroskopbild (6a) zeigte bei einer Vergrößerung von 5180 eine gut dispergierte zweite Phase in der La0,2Sr0,8Fe0,69Co0,1Cr0,2Mg0,01Ox-Matrix und ergab weder Delaminierungen noch eine Ausbildung irgend einer zusätzlichen Phase, was die gute Kompatibilität zwischen der Ionentransportmembran und der zweiten Phase anzeigt. Ebenfalls zeigt ein Oberflächen-EDS-(Energiestreuungsspektroskopie)-Spektrum (6b) des Probestücks minimale Zusammensetzungsverluste der Matrix sowie der zweiten Phase nach dem Sintern. Das Verhältnis von Pd zu Ag der zweiten Phase nach dem Sintern (0,548) ist nahezu gleich wie das Verhältnis der 65Ag/35Pd-Legierung (0,538) und liegt innerhalb der Messgenauigkeit des Instruments. Ebenfalls wies die Scheibe eine gute mechanische Festigkeit nach dem Sintern bei 1200°C an Luft auf, ohne dass Mikrosprünge beobachtet wurden. An einer 0,9 mm dicken Scheibe wurde ein Sauerstofftransporttest bei einer Temperatur von 1000°C unter einem Luft/Helium-Gradient durchgeführt. Die O2-Strömung betrug 0,8 sccm/cm2 bei 1000°C und war zu der Strömung des zweiphasigen Probestücks in Beispiel 1 vergleichbar (mit 20 Gew.-% an 50Pd/50Ag zweiter Phase). Ebenfalls wurde der reaktive Spültest dieser Scheibe bei 1000°C unter Verwendung eines 10%H2-90%N2-Gemisches an der Spülseite durchgeführt. Es wurde ein O2-Durchfluss von 4,5 sccm/cm2 bei 1000°C erhalten, der ebenfalls vergleichbar zu dem Durchfluss des zweiphasigen Probestücks mit 20 Gew.-% einer 50Pd/50Ag-Legierung ist.\nBeispiel 3 – Mechanisch verbesserte Ionentransportmembran aus La0,2Sr0,8Fe0,69Co0,1Cr0,2Mg0,01Ox und 90Ag/10Pd-Legierung\nDichte Zweiphasenscheiben aus La0,2Sr0,8Fe0,69Co0,1Cr0,2Mg0,01Ox mit 20 Gew.-% 90Ag/10Pd wurden gemäß des Verfahrens des Beispiels 1 hergestellt, jedoch mit der Ausnahme dass statt 50Ag/50Pd 90Ag/10Pd (bereitgestellt von Praxair Surface Technologies, Inc.) als eine zweite Phase verwendet wurde. Die Scheiben und Stangen wurden durch Trockenpressen unter einem Druck von 10,4 kpsi, gefolgt von einem Ausbrennen des Bindemittels (1°C/min von 25 bis 400°C, 1 h lang gehalten), und einem einstündigen Sintern bei 1200°C mit einer Heiz-/Kühlrate von 2°C/min an Luft hergestellt. Obgleich in diesen Probestücken keine Mikrosprünge beobachtet wurden, zeigten sie niedrigere mechanische Festigkeiten (mit einem Mittelwert von 135 Mpa) im Vergleich zu den Festigkeiten der zweiphasigen Probestücke mit 20 Gew.-% einer 50Pd/50Ag-Legierung. Der Grund kann in einer niedrigeren Zugfestigkeit der 90Ag/10Pd-Legierung verglichen zu der 50Pd/50Ag-Legierung bestehen. Sauerstofftransporttests wurden an extrudierten Röhren (Länge 10 cm, Innendurchmesser 1 cm, Wandstärke nach dem Sintern 1 mm) bei einer Temperatur von näherungsweise 1000°C unter reaktiven Spültests durchgeführt, wobei eine Vielzahl von Spülgasen benutzt wurde. Die O2-Durchflüsse sind unter ähnlichen Testbedingungen etwas geringer (~10–15%) als die Durchflüsse von zweiphasigen Röhren mit einer 50Pd/50Ag-Legierung. Es wurde eine O2-Strömung von 2,2 sccm/cm2 bei 1025°C erhalten, wobei das Spülgas für diese Röhren 60% CH4 enthielt.\nNun etwas allgemeiner auf geeignete Materialien der ersten Phase Bezug nehmend liegt eine Mikrorissbildung häufig in einer ABO3-Perovskit-Struktur oder in einer Struktur vor, die daraus abgeleitet werden kann (z.B. Brownmillerit, A2B2O5), und zwar infolge eines Phasenübergangs während des Sinterns und Kühlens. Die Mikrosprünge werden in dem La0,2Sr0,8Fe0,69Co0,1Cr0,2Mg0,01Ox-Perovskit verringert, indem die unterschiedliche Menge an Ag/Pd der zweiten Phase wie in Beispiel 1 und 2 dargestellt hinzugefügt wird. Die hier offenbarte Erfindung beabsichtigt, geeignete mischleitende Oxide einzuschließen, die durch die Struktur ArA'sA''tBuB'vB''wOx dargestellt sind, wobei A, A', A'' aus den Gruppen 1, 2, 3 und den F-Block-Lanthaniden ausgewählt werden; und B, B', B'' werden aus den D-Block-Übergangsmetallen gemäß der von der IUPAC angenommenen Tabelle des Periodensystems ausgewählt, wobei 0 < r·1, 0·s·1, 0·t·1, 0·u·1, 0·v·1, 0·w·1, und x eine Zahl ist, welche die Ladung der Verbindung neutral macht. Vorzugsweise sind A, A' oder A'' der aufgezählten Struktur Metalle der Gruppe 2, die aus der aus Magnesium, Calcium, Strontium und Barium bestehenden Gruppe ausgewählt sind. Bevorzugte mischleitende Oxide werden durch die Formel AsAtBuB'vB''wOx repräsentiert, wobei A ein Lanthanid, Y, oder ein Gemisch daraus darstellt, A' ein Erdalkalimetall oder Gemische von solchen darstellt; B Fe darstellt; B' Cr, Ti oder ein Gemisch daraus darstellt und B'' Mn, Co, V, Ni, Cu oder ein Gemisch daraus darstellt sowie s, t, u, v und w jeweils eine Zahl von 0 bis etwa 1 repräsentieren.\nGeeignete Materialien der ersten Phase beinhalten ebenfalls andere ionenleitende Keramikwerkstoffe, bei denen Mikrosprünge während des Sinterns aufgrund einer polymorphen Hochtemperatur-Symmetrieveränderung, eine Zusammensetzungsbeanspruchung oder ein hoch anisotropischer thermischer Ausdehnungskoeffizient auftreten können. Zum Beispiel weist Zirkonoxid Phasentransformationen bei 1170°C (monoklin zu viereckig) und 2370°C (viereckig zu kubisch) auf. Die polymorphen Hochtemperatur-Symmetrieveränderungen führen üblicherweise zu Sprüngen während des Sinterns. Daher wird Zirkonoxid üblicherweise in der kubischen Phase vom Fluorittyp stabilisiert, indem ein geeignetes di- oder trivalentes Oxid zugefügt wird, um die kubische Symmetrie zu erhalten. Die hiesige Erfindung beabsichtigt ebenfalls eine mechanische Verbesserung von anderen Keramikwerkstoffen wie z.B. Zirkon- oder Ceroxid einzuschließen, wenn sie auf eine polymorphe Hochtemperatur-Symmetrieveränderung, eine Zusammensetzungsbeanspruchung oder einen hoch anisotropischen thermischen Ausdehnungskoeffizient treffen. Zusätzlich kann ein Elektronen-/Ionenleiter wie z.B. (B-MgLaCrO)0,5(YSZ)0,5 oder ein mit einem Perovskit kombinierter hauptsächlich Ionen leitender Stoff wie z.B. Zirkon- oder Ceroxid weiter mit einem Bestandteil gemäß der vorliegenden Erfindung kombiniert werden, um eine Membran mit mindestens drei Phasen auszubilden.\nAlternative Ausführungsformen dieser Erfindung beziehen sich auf ein Beschichten einer dichten Membran durch Abscheidung der porösen Beschichtung auf mindestens eine der Membranoberflächen. Die Beschichtung modifiziert die Oberfläche der Membran, weshalb davon ausgegangen wird, dass ein katalytischer Effekt während des Ionentransports sowie eine strukturelle Stabilität an der Oberflächenlage bereitgestellt werden.\nDie Zeichnungen stellen bestimmte Ausführungsformen des Feststoffelektrolytionentransportmembrancomposits dieser Erfindung dar. 7 zeigt poröse Beschichtungslagen 702 und 703, die an beiden Oberflächen einer dichten Feststoffelektrolyt-Ionenleitmembran 701 abgeschieden sind. 8 stellt eine weitere Ausführungsform dar, bei der poröse Beschichtungslagen 802 und 803 an beiden Oberflächen einer dichten Feststoffelektrolyt-Ionenleitmembran 801 abgeschieden sind. Die Membran 801 wird auf einem porösen Träger abgestützt, der eine Zwischenträgerlage 804 und eine Trägerlage 805 aufweist, wobei die poröse Beschichtungslage 803 zwischen der Membran 801 und der Zwischenträgerlage 804 angeordnet ist.\nObgleich eine Vielzahl an Techniken für die Abscheidung einer Materiallage auf einer dichten Oberfläche verfügbar ist, weist ein bevorzugtes Herstellungsverfahren das Eintauchen der dichten Membran in einen flüssigen Zwischenstoff der porösen Beschichtung (z.B. Schlicke, Kolloidlösung) und ein nachfolgendes Trocknen und Aushärten der sich ergebenden Beschichtungslage auf. Dieses Verfahren ist gegenüber anderen beim Stand der Technik verfügbaren Verfahren vergleichsweise einfacher und kosteneffizienter, um eine poröse Beschichtungslage auf einer dichten Oberfläche abzuscheiden.\nGeeignete Ionentransportmembranmaterialien beinhalten Mischleiter, die Sauerstoffionen transportieren können. Wie gemäß der vorliegenden Erfindung verwendet kann die Mischleiterphase sowohl Sauerstoffionen wie Elektronen unabhängig von dem Vorhandensein der zweiten elektronisch leitenden Phase transportieren. Beispiele von mischleitenden Feststoffelektrolyten dieser Erfindung sind in der obigen Tabelle 1 bereitgestellt, allerdings begrenzt sich diese Erfindung nicht ausschließlich auf diese oben angeführten Materialzusammensetzungen. Andere als lediglich aus Mischleitern bestehende dichte Matrixmaterialien werden von dieser Erfindung ebenfalls berücksichtigt.\nGeeignete Beschichtungszusammensetzungen können mischleitende Oxide aufweisen, die sowohl Oxidionen transportieren wie über eine elektronische Leitfähigkeit verfügen. Beispiele für Mischleiter der porösen Beschichtung sind in der obigen Tabelle 1 angegeben, wobei diese die gleichen mischleitenden Oxide der dichten Membran sein oder sich von diesen unterscheiden können. Wie bei der dichten Membran kann die Beschichtung eine Zusammensetzung mit einer Mischleiterphase und einem Beschichtungsbestandteil aufweisen.\nGeeignete poröse Beschichtungszusammensetzungen beinhalten eine Kombination aus einem Mischleiter und einem Beschichtungsbestandteil, der Sauerstoffionen und/oder Elektronen transportieren kann. Die Mischleiter können unabhängig von dem Vorhandensein des Beschichtungsbestandteils sowohl Sauerstoffionen transportieren wie Elektronen leiten. Es ist bevorzugt, dass der Beschichtungsbestandteil weniger als etwa 30 Vol.-% der gesamten porösen Beschichtung ausmacht.\nDie poröse Beschichtung kann unter Verwendung von verschiedenen und dem Fachmann bekannten Verfahren beschichtet werden. Ein bevorzugtes Verfahren ist das Tauchüberzugsverfahren in Schlicke. Dieses Verfahren wird aufgrund des einfachen und kosteneffizienten Beschichtens der dichten Membran bevorzugt. Weitere Verfahren können eine Spinnbeschichtung, eine chemische Dampfabscheidung (CVD), eine elektrochemische Dampfabscheidung (EVD), eine physikalische Dampfabscheidung (PVD) wie z.B. Laserablation und Sputtern, eine thermische Spray-, Plasmaspray-, RF-Plasmaabscheidung und eine Kombination daraus beinhalten.\nDie Lage an poröser Beschichtung sollte relativ zu der Oberfläche der dichten Membran dünn beschaffen sein, sodass die Beschichtung die Oberflächenreaktionsrate der dichten Membran verbessert. Dementsprechend hat die poröse Beschichtungslage eine Dicke von weniger als etwa 50 &mgr;m, vorzugsweise von weniger als 10 &mgr;m und bevorzugter von weniger als 5 &mgr;m.\nEine ausführlichere Beschreibung der porösen Beschichtung gemäß der vorliegenden Erfindung findet sich in den nachstehenden Beispielen.\nIn einer weiteren Ausführungsform kann auch ein poröser Träger zur Erhöhung der strukturellen Stabilität der Membran verwendet werden. Der poröse Träger kann inertes, ionenleitendes, mischleitendes und elektronisch leitendes (metallisches) Material oder eine Kombination daraus aufweisen. Zusätzlich kann der poröse Träger katalytisch verbessernde Bestandteile in Kombination mit jedem inerten, ionenleitenden, mischleitenden und elektronisch leitenden Material oder eine Kombination daraus aufweisen. Der poröse Träger ist dort besonders wichtig, wo das dichte Matrixmaterial dünn und zerbrechlich ist. Hinsichtlich der Struktur ist es bevorzugt, dass mindestens die dichte Membran oder die poröse Beschichtung auf dem porösen Träger abgeschieden wird. Ein Beispiel dieser Ausführungsform ist in oben beschriebener 8 aufgeführt.\nBeispiel 4 bezieht sich nicht auf die Erfindung. Ein einphasiges dichtes La0,2Sr0,8Fe0,69Co0,1Cr0,2Mg0,01Ox-("LSFCCM")-Pulver-(SSC)-Feststoffelektrolytionenleitrohr (Innendurchmesser 7,1 mm, Außendurchmesser 9,7 mm, Länge näherungsweise 15 cm) wurde extrudiert und anschließend bei 1250°C in Stickstoff 1 h lang mit einer Heiz-/Kühlrate von 2°C/min gesintert. Zur Überprüfung der Sauerstoffpermeation über das Rohr wurde das folgende Verfahren verwendet: Ein Spülgas (das 60% CH4, 10% CO2 und 30% inertes Gas wie z.B. durch Wasser geperltes N2 oder Ar enthielt) wurde in den Rohren im Gegenstrom zu dem Einsatzgas eingeströmt. Ein in der Mitte des Ionentransportmembranrohrs vorgesehenes Thermoelement überwachte die Temperatur des durch das Rohr strömenden Spülgases, auf die in dieser Beschreibung als "Ionentransporttemperatur" Bezug genommen wird. Der Sauerstoff in dem Einsatzgas wurde mittels Permeation über die Ionentransportmembran teilweise entfernt und es wurde ein sauerstoffarmes Produkt erhalten. Der Einsatz-O2-Volumenanteil (xF), der Produkt-O2-Volumenanteil (xP) und die volumetrische Produktdurchflussrate ('P' sccm) wurden gemessen und der in dem Permeationstest verwendete volumetrische Einsatzdurchfluss (F) wurde durch die folgende Massebilanz an nicht-permeierenden Spezies berechnet: P·(1 – xP) = F·(1 – xF). Dann wurde die O2-Strömung über die Ionentransportrohre unter Verwendung der folgenden Gleichung berechnet: O2-Durchfluss(F·xF – P·xP)/AIonentransport wobei AIonentransport = die mittlere Ionentransportrohrfläche, über die O2 transportiert wird, ist (cm2)\nDas Beispiel 5 bezieht sich nicht auf die Erfindung. Es wurde ein einphasiges dichtes LSFCCM-Feststoffelektrolytionenleitrohr ähnlich zu demjenigen aus Beispiel 4 hergestellt. Das Rohr wurde mittels eines Chemat technology Model 201 mit einem Tauchüberzugsverfahren in Schlicke beschichtet, um eine poröse Lage aus annähernd 1 &mgr;m großen Körnchen eines einphasigen LSFCCM-Ionentransportmaterials an beiden Oberflächen des Rohrs auszubilden.\nAnschließend wurde das beschichtete Material auf die gleiche Weise wie in Beispiel 4 beschrieben getestet. Eine Erhöhung der O2-Strömung über die Ionentransportmembran mit Hilfe einer porösen Beschichtung wird durch die auf experimentellen Daten beruhende folgende Tabelle dargestellt. In den unter ähnlichen Bedingungen durchgeführten Experimenten wies das beschichtete Ionentransportrohr eine wesentlich höhere O2-Strömung (4-Fach so hoch) als das nicht-beschichtete Ionentransportrohr auf. In diesem Fall sind Datenpunkte mit ähnlichen Einsatzdurchflussraten dargestellt. Es wurde beobachtet, dass das beschichtete einphasige Rohr mehr Sauerstoff von ähnlichen Einsatzströmen entfernte.\nZu beachten ist, dass der in den Tests der beschichteten Rohre verwendete Einsatz-O2-Volumenanteil etwas höher als in den Tests der nicht-beschichteten Rohre war. Allerdings hängt gemäß der Theorie von Wagner die O2-Strömung von dem Logarithmus des Einsatz-O2-Volumenanteils ab, weshalb zu erwarten ist, dass eine Veränderung von 20,9 Vol.-% zu 22,6 Vol.-% O2 in dem Einsatzstrom die in der folgenden Tabelle angeführte mittlere Strömung nicht signifikant beeinflusst.\nTabelle 2: Ergebnisse für einphasiges Ionentransportrohr\nEin zweiphasiges Ionentransportrohr aus LSFCCM mit 20 Gew.-% 50Ag/50Pd (50 Gew.-% Ag und 50 Gew.-% Pd) wurde mittels Schlickergießen hergestellt. Eine zweiphasige LSFCCM-Ionentransportmembran-Schlicke wurde hergestellt, indem 20 Gew.-% der 50Ag/50Pd-Legierung (Degussa) und La0,2Sr0,8Fe0,69Co0,1Cr0,2Mg0,01Ox-Pulver (SSC) und 2 Tropfen Darvan C-Dispersionsmittel mit Wasser bis zu einer Konzentration von 35% Feststoffen vermischt wurden. Die Schlicke wurde 5 Stunden lang gemahlen, das Schlickergießen fand in einer Gipsform statt, und dann wurde die Schlicke bei 1250°C an Luft 1 h lang mit einer Heiz-/Kühlrate von 2°C/min gesintert. Die zweiphasigen Rohre wurden auf die gleiche Weise in Beispiel 4 beschrieben getestet.\nDas Beispiel 7 stellt eine weitere Ausführungsform der vorliegenden Erfindung dar. Ein zweiphasiges LSFCCM-Ionentransportrohr ähnlich zu dem Rohr aus Beispiel 6 wurde hergestellt. Das Rohr wurde mittels eines Chemat Technology-Model 201 unter Verwendung eines Tauchüberzugsverfahrens in Schlicke beschichtet, um eine poröse Lage aus näherungsweise 1 &mgr;m großen Körnchen aus einem einphasigen LSFCCM-Ionentransportmaterial an beiden Oberflächen von einem der Rohre zu verwenden, während das Rohr aus Beispiel 6 nicht-beschichtet gelassen wurde. Es wurde eine wesentliche Erhöhung des O2-Durchflusses (das 3,8-Fache) zusammen mit der Verwendung der porösen einphasigen Ionentransportlage an den Rohren beobachtet. In diesem Beispiel wurden Datenpunkte mit ähnlichen Produkt-O2-Konzentrationen ausgewählt. In dem beschichteten zweiphasigen Rohr könnte ein viel höherer Einsatzdurchfluss verwendet werden, um O2 in einem vergleichbaren Ausmaß zu entfernen.\nDas Beispiel 8 stellt noch eine weitere Ausführungsform der vorliegenden Erfindung dar. Es wurde ein extrudiertes zweiphasiges LSFCCM-Ionentransportrohr ähnlich zu dem Rohr aus Beispiel 4 hergestellt. Das Rohr wurde beschichtet, indem ein Tauchüberzugsverfahren in Schlicke mittels eines Chemat Technology-Model 201 verwendet wurde, um eine poröse Lage aus annähernd 1 &mgr;m großen Körnchen eines zweiphasigen LSFCCM-Ionentransportmaterials auszubilden, das LSFCCM und einen Bestandteil an beiden Oberflächen von einem der Rohre enthielt. Der Bestandteil ist aus 50Ag/50Pd angefertigt und beträgt etwa 20 Gew.-% (annähernd 11 Vol.-%) der gesamten porösen Lage. Eine wesentliche Erhöhung des O2-Durchflusses (das 3,7-Fache) wurde zusammen mit der Verwendung der porösen einphasigen Ionentransportlage an den Rohren beobachtet. In diesem Beispiel wurden Datenpunkte mit ähnlichen Produkt-O2-Konzentrationen ausgewählt. In dem beschichteten zweiphasigen Rohr könnte ein viel höherer Einsatzdurchfluss verwendet werden, um O2 in einem vergleichbaren Ausmaß zu entfernen. Ebenfalls wird gezeigt, dass eine wesentliche Steigerung des O2-Produkts, des Einsatzdurchflusses und des Produktdurchfluss erhalten werden kann.\nTabelle 3: Ergebnisse für zweiphasiges Ionentransportrohr\nZu beachten ist, dass in jedem Beispiel bei dem Ionentransportrohr mit dem Mischleiter und der elektronisch leitenden porösen Lage die Sauerstoffströmung im Vergleich zu dem dichten nicht-beschichteten Ionentransportrohr um das nahezu 4-Fache zunahm.\nEs wurde eine Zweiphasenscheibe hergestellt. Anschließend wurden beide Oberflächen von gesinterten Scheiben poliert, um eine Dicke von 0,9 mm zu bewerkstelligen. Die Sauerstoffpermeationsrate wurde an der Scheibe bei 900°C unter einem Luft/Helium-Gradient gemessen. Das Scheibenprobestück wurde in einer Aluminiumoxidtestzelle mit Ag-Paste abgedichtet. Ein HP 5890-Gaschromatograph und ein Sauerstoffanalysator wurden für die Analyse der Gaszusammensetzungen verwendet und die Sauerstoffdurchflüsse wurden berechnet. Die Durchflussergebnisse (in sccm/cm2) bei 900°C sind in der Tabelle 4 zusammengefasst.\nDas Beispiel 10 stellt eine weitere Ausführungsform der Elektrolytmembran der vorliegenden Erfindung dar. Eine Zweiphasenscheibe ähnlich zu derjenigen aus dem Beispiel 9 wurde hergestellt und poliert, um eine Dicke von 0,6 mm zu erhalten.\nEinige wenige Tröpfchen eines LSFCCM-Ionentransportmaterials ähnlich zu dem Material aus Beispiel 5 wurden an der Oberfläche der Scheibe abgeschieden, die an einer Spinnauftragsvorrichtung befestigt wurde. Es wurde eine Spinndrehzahl von 3500 U/min für einen Zeitraum von 20 s für die Abscheidung der Modifikationslage verwendet. Nach der Spinnbeschichtung wurde die so abgeschiedene Beschichtung von LSFCCM-Ionentransportmaterial an der Scheibe 5 Minuten lang auf einer heißen Platte bei 80°C getrocknet, danach zu einer heißen Platte mit keramischer Oberseite übertragen und mindestens 5 Minuten lang bei annähernd 300°C erwärmt. Das gesamte Beschichtungs- und Trocknungsverfahren wurde wiederholt, bis ein 1 &mgr;m dicker LSFCCM-Film an der Membranoberfläche ausgebildet wurde. Anschließend wurde die Zweiphasenscheibe auf die gleiche Weise wie in Beispiel 9 beschrieben überprüft.\nMit der Oberflächenmodifikation (an der Luftseite) steigerte sich die Sauerstoffströmung unter einem Luft/Helium-Gradient um etwa das Dreifache, was anzeigt dass die Oberflächenaustauschkinetik an der Luft mittels einer Erhöhung der Oberfläche für die Sauerstoffdissoziation durch die Oberflächenmodifikation verbessert wurde.\nTabelle 4: Ergebnisse für Zweiphasenscheibe\n* (Auf eine 1 mm dicke Membran korrigierter Durchfluss)\nGeeignete Materialien der ersten Phase können beispielsweise Protonionen anstelle der oder zusammen mit den Sauerstoffionen für Anwendungen leiten, in denen Wasserstoff beteiligt ist.\nFeststoffelektrolytionentransportmembran mit einer ersten Oberfläche und einer zweiten Oberfläche sowie mit:\neinem Matrixmaterial, welches in der Lage ist, mindestens einen Ionentyp zu leiten; und\nmindestens einem elektrisch leitenden Bestandteil, der physikalisch von dem Matrixmaterial unterscheidbar ist und in einer Weise vorliegt, welche eine kontinuierliche elektrische Leitfähigkeit durch den Bestandteil hindurch über die Membran ausschließt,\nder elektronisch leitende Bestandteil zufällig verteilt ist und weniger als 30 Vol.-% ausmacht, um sicherzustellen, dass der Bestandteil in einer Weise unterhalb der Perkolationsgrenze von Elektronen über die Membran vorliegt.\nMembran gemäß Anspruch 1, wobei es sich bei dem Matrixmaterial um ein gemischt leitendes Material handelt, welches sowohl elektronische Leitfähigkeit als auch Sauerstoffionenleitfähigkeit aufweist.\nMembran gemäß Anspruch 1, wobei der Bestandteil aus der aus Silber, Palladium, Platin, Gold, Rhodium, Rhutenium, Wolfram, Tantal, Titan, Nickel, Silizium, Lantanoidelementen, Yttrium, Kupfer, Kobalt, Chrom, Vanadium, Zirkonium, Tantal, Mangan, Molybdän, Niob, Aluminium, Eisen oder Gemischen daraus bestehenden Gruppe ausgewählt ist.\nMembran gemäß Anspruch 1, ferner versehen mit einer auf die erste und/oder zweite Oberfläche der Membran aufgebrachten porösen Beschichtung, welche ein gemischt leitendes Material aufweist, welches sowohl elektronische als auch Sauerstoffionenleitfähigkeit aufweist.\nMembran gemäß Anspruch 1, ferner versehen mit einer auf der ersten und/oder zweiten Oberfläche der Membran aufgebrachten porösen Beschichtung, wobei die Membran und/oder die poröse Beschichtung auf einem porösen Träger aufgebracht ist bzw. sind, um die strukturelle Stabilität der Membran zu erhöhen.